(57)【要約】  本発明のガスバリア性積層体は、基材とガスバリア層とを含む。ガスバリア層は、化合物（Ｌ）の加水分解縮合物と、カルボキシル基またはカルボン酸無水物基を含有する重合体（Ｘ）の中和物とを含む組成物からなる。化合物（Ｌ）は、加水分解性を有する特性基が結合したＭ1（Ａｌ、Ｔｉ、またはＺｒ）を含有する特定の化合物（Ａ）と、加水分解性を有する特性基が結合したＳｉを含有する特定の化合物（Ｂ）とを含む。重合体（Ｘ）の−ＣＯＯ−基の少なくとも一部は、２価以上の金属イオンで中和されている。化合物（Ｂ）の８０モル％以上は、所定の式で表される化合物である。［化合物（Ａ）のＭ1のモル数］／［化合物（Ｂ）のＳｉのモル数］の比は、０．１／９９．９〜３０．０／７０．０の範囲にある。【特許請求の範囲】
【請求項１】
基材と、前記基材に積層された少なくとも１つのガスバリア性を有する層とを含むガスバリア性積層体であって、
前記ガスバリア性を有する層は、加水分解性を有する特性基を含有する少なくとも１種の化合物（Ｌ）の加水分解縮合物と、カルボキシル基およびカルボン酸無水物基から選ばれる少なくとも１つの官能基を含有する重合体（Ｘ）の中和物とを含む組成物からなり、
前記化合物（Ｌ）は、化合物（Ａ）と、加水分解性を有する特性基が結合したＳｉを含有する化合物（Ｂ）とを含み、
前記化合物（Ａ）は、以下の式（Ｉ）で表される少なくとも１種の化合物であり、
Ｍ1Ｘ1mＹ1n-m・・・（Ｉ）
［式（Ｉ）中、Ｍ1はＡｌ、Ｔｉ、およびＺｒから選ばれるいずれか１つを表す。Ｘ1は、Ｆ、Ｃｌ、Ｂｒ、Ｉ、ＯＲ1、Ｒ2ＣＯＯ、Ｒ3ＣＯＣＨ2ＣＯＲ4、およびＮＯ3から選ばれるいずれか１つを表す。Ｙ1は、Ｆ、Ｃｌ、Ｂｒ、Ｉ、ＯＲ5、Ｒ6ＣＯＯ、Ｒ7ＣＯＣＨ2ＣＯＲ8、ＮＯ3およびＲ9から選ばれるいずれか１つを表す。Ｒ1、Ｒ2、Ｒ5およびＲ6は、それぞれ独立に、水素原子またはアルキル基を表す。Ｒ3、Ｒ4、Ｒ7、Ｒ8およびＲ9は、それぞれ独立にアルキル基を表す。ｎはＭ1の原子価と等しい。ｍは１〜ｎの整数を表す。］
前記化合物（Ｂ）は、以下の式（II）で表される少なくとも１種の化合物を含み、
Ｓｉ（ＯＲ10）pＲ114-p-qＸ2q・・・（II）
［式（II）中、Ｒ10はアルキル基を表す。Ｒ11はアルキル基、アラルキル基、アリール基またはアルケニル基を表す。Ｘ2はハロゲン原子を表す。ｐおよびｑは、それぞれ独立に０〜４の整数を表す。１≦ｐ＋ｑ≦４である。］
前記重合体（Ｘ）の前記官能基に含まれる−ＣＯＯ−基の少なくとも一部が２価以上の金属イオンで中和されており、
前記化合物（Ｂ）に占める前記式（II）で表される化合物の割合が８０モル％以上であり、
前記組成物において、［前記化合物（Ａ）に由来する前記Ｍ1原子のモル数］／［前記化合物（Ｂ）に由来するＳｉ原子のモル数］の比が０．１／９９．９〜３０．０／７０．０の範囲にある、ガスバリア性積層体。
【請求項２】
前記化合物（Ｂ）は、以下の式（III）で表される少なくとも１種の化合物をさらに含み、
Ｓｉ（ＯＲ12）rＸ3sＺ34-r-s・・・（III）
［式（III）中、Ｒ12はアルキル基を表す。Ｘ3はハロゲン原子を表す。Ｚ3は、カルボキシル基との反応性を有する官能基で置換されたアルキル基を表す。ｒおよびｓは、それぞれ独立に０〜３の整数を表す。１≦ｒ＋ｓ≦３である。］
［前記式（II）で表される化合物に由来するＳｉ原子のモル数］／［前記式（III）で表される化合物に由来するＳｉ原子のモル数］の比が、９９．５／０．５〜８０．０／２０．０の範囲にある、請求項１に記載のガスバリア性積層体。
【請求項３】
前記少なくとも１つのガスバリア性を有する層の厚さの合計が１μｍ以下であり、
２０℃で８５％ＲＨ雰囲気における酸素透過度が１．１ｃｍ3／（ｍ2・ｄａｙ・ａｔｍ）以下である、請求項１に記載のガスバリア性積層体。
【請求項４】
前記Ｍ1がＡｌである、請求項１に記載のガスバリア性積層体。
【請求項５】
［前記化合物（Ｌ）に由来する無機成分の重量］／［前記化合物（Ｌ）に由来する有機成分の重量と前記重合体（Ｘ）に由来する有機成分の重量との合計］の比が、２０．０／８０．０〜８０．０／２０．０の範囲にある、請求項１に記載のガスバリア性積層体。
【請求項６】
［前記化合物（Ｌ）に由来する無機成分の重量］／［前記化合物（Ｌ）に由来する有機成分の重量と前記重合体（Ｘ）に由来する有機成分の重量との合計］の比が、３０．５／６９．５〜７０．０／３０．０の範囲にある、請求項１に記載のガスバリア性積層体。
【請求項７】
前記重合体（Ｘ）が、ポリアクリル酸およびポリメタクリル酸から選ばれる少なくとも１種の重合体である、請求項１に記載のガスバリア性積層体。
【請求項８】
前記重合体（Ｘ）の前記官能基に含まれる−ＣＯＯ−基の６０モル％以上が前記金属イオンによって中和されている、請求項１に記載のガスバリア性積層体。
【請求項９】
前記金属イオンが、カルシウムイオン、マグネシウムイオン、バリウムイオン、亜鉛イオン、鉄イオンおよびアルミニウムイオンからなる群より選ばれる少なくとも１つのイオンである、請求項１に記載のガスバリア性積層体。
【請求項１０】
前記ガスバリア性を有する層と水との接触角が２０°以上である、請求項１に記載のガスバリア性積層体。
【請求項１１】
前記組成物が、前記化合物（Ｌ）および前記重合体（Ｘ）とは異なる化合物（Ｐ）を含み、
前記化合物（Ｐ）が２つ以上のアミノ基を含有する、請求項１に記載のガスバリア性積層体。
【請求項１２】
前記組成物が、前記化合物（Ｌ）および前記重合体（Ｘ）とは異なる化合物（Ｑ）を含み、
前記化合物（Ｑ）が２つ以上の水酸基を含有する、請求項１に記載のガスバリア性積層体。
【請求項１３】
（ｉ）加水分解性を有する特性基を含有する化合物（Ｌ）の加水分解縮合物と、重合体（Ｘ）とを含む組成物からなる層を基材上に形成する工程と、
（ii）２価以上の金属イオンを含む溶液に前記層を接触させる工程とを含み、
前記化合物（Ｌ）は、化合物（Ａ）と、加水分解性を有する特性基が結合したＳｉを含有する化合物（Ｂ）とを含み、
前記化合物（Ａ）は、以下の式（Ｉ）で表される少なくとも１種の化合物であり、
Ｍ1Ｘ1mＹ1n-m・・・（Ｉ）
［式（Ｉ）中、Ｍ1はＡｌ、Ｔｉ、およびＺｒから選ばれるいずれか１つを表す。Ｘ1は、Ｆ、Ｃｌ、Ｂｒ、Ｉ、ＯＲ1、Ｒ2ＣＯＯ、Ｒ3ＣＯＣＨ2ＣＯＲ4、およびＮＯ3から選ばれるいずれか１つを表す。Ｙ1は、Ｆ、Ｃｌ、Ｂｒ、Ｉ、ＯＲ5、Ｒ6ＣＯＯ、Ｒ7ＣＯＣＨ2ＣＯＲ8、ＮＯ3およびＲ9から選ばれるいずれか１つを表す。Ｒ1、Ｒ2、Ｒ5およびＲ6は、それぞれ独立に、水素原子またはアルキル基を表す。Ｒ3、Ｒ4、Ｒ7、Ｒ8およびＲ9は、それぞれ独立にアルキル基を表す。ｎはＭ1の原子価と等しい。ｍは１〜ｎの整数を表す。］
前記化合物（Ｂ）は、以下の式（II）で表される少なくとも１種の化合物を含み、
Ｓｉ（ＯＲ10）pＲ114-p-qＸ2q・・・（II）
［式（II）中、Ｒ10はアルキル基を表す。Ｒ11はアルキル基、アラルキル基、アリール基またはアルケニル基を表す。Ｘ2はハロゲン原子を表す。ｐおよびｑは、それぞれ独立に０〜４の整数を表す。１≦ｐ＋ｑ≦４である。］
前記重合体（Ｘ）は、カルボキシル基およびカルボン酸無水物基から選ばれる少なくとも１つの官能基を含有する重合体であり、
前記化合物（Ｂ）に占める前記式（II）で表される化合物の割合が８０モル％以上であり、
前記組成物において、［前記化合物（Ａ）に由来する前記Ｍ1原子のモル数］／［前記化合物（Ｂ）に由来するＳｉ原子のモル数］の比が０．１／９９．９〜３０．０／７０．０の範囲にある、ガスバリア性積層体の製造方法。
【請求項１４】
前記（ｉ）の工程が、
（ｉ−ａ）前記化合物（Ａ）および前記化合物（Ａ）の部分加水分解縮合物から選ばれる少なくとも１種の化合物と、カルボキシル基を含有し分子量が１００以下である化合物（Ｄ）と、を含む溶液（Ｓ）を調製する工程と、
（ｉ−ｂ）前記化合物（Ｂ）および前記化合物（Ｂ）の部分加水分解縮合物から選ばれる少なくとも１種の化合物と前記溶液（Ｓ）とを混合することによって溶液（Ｔ）を調製する工程と、
（ｉ−ｃ）前記溶液（Ｔ）中において、前記化合物（Ａ）と前記化合物（Ｂ）とを含む複数の化合物の加水分解縮合物を形成する工程と、
（ｉ−ｄ）前記（ｉ−ｃ）の工程を経た前記溶液（Ｔ）と前記重合体（Ｘ）とを混合することによって溶液（Ｕ）を調製する工程と、
（ｉ−ｅ）前記溶液（Ｕ）を前記基材に塗工して乾燥させることによって前記層を形成する工程と、を含む請求項１３に記載の製造方法。
【請求項１５】
前記化合物（Ｂ）は、以下の式（III）で表される少なくとも１種の化合物をさらに含み、
Ｓｉ（ＯＲ12）rＸ3sＺ34-r-s・・・（III）
［式（III）中、Ｒ12はアルキル基を表す。Ｘ3はハロゲン原子を表す。Ｚ3は、カルボキシル基との反応性を有する官能基で置換されたアルキル基を表す。ｒおよびｓは、それぞれ独立に０〜３の整数を表す。１≦ｒ＋ｓ≦３である。］
［前記式（II）で表される化合物に由来するＳｉ原子のモル数］／［前記式（III）で表される化合物に由来するＳｉ原子のモル数］の比が、９９．５／０．５〜８０．０／２０．０の範囲にある、請求項１３に記載の製造方法。
【請求項１６】
前記（ii）の工程において、前記重合体（Ｘ）の前記官能基に含まれる−ＣＯＯ−基の６０モル％以上を前記金属イオンで中和する、請求項１３に記載の製造方法。
【請求項１７】
前記（ｉ）の工程ののちであって前記（ii）の工程の前および／または後に、前記層を１２０℃〜２４０℃の温度で熱処理する工程をさらに含む、請求項１３に記載の製造方法。
【発明の詳細な説明】
【技術分野】
【０００１】
本発明は、ガスバリア性積層体およびその製造方法に関する。
【背景技術】
【０００２】
食品や様々な物品を包装するための包装材料には、ガスバリア性、特に酸素バリア性が要求されることが多い。これは、酸素等によって包装内容物が酸化劣化する等の影響を防ぐためである。特に食品の包装では、酸素が存在することによって微生物が繁殖し、内容物が腐敗するといった問題がある。このため、従来の包装材料では、酸素の透過を防ぐガスバリア層を設け、酸素等の透過を防止している。【０００３】
このようなガスバリア層としては、たとえば、金属箔や金属または金属化合物の蒸着層を使用することができ、一般的には、アルミニウム箔、アルミニウム蒸着層、酸化ケイ素蒸着層、酸化アルミニウム蒸着層等が使用されている。しかし、アルミニウム箔やアルミニウム蒸着層といった金属層は、包装内容物が見えないこと、廃棄性に劣ること等の欠点がある。また、酸化ケイ素蒸着層や酸化アルミニウム蒸着層等の金属化合物層は、包装材の変形や落下、輸送時の衝撃などでガスバリア性が著しく低下するなどの欠点がある。【０００４】
また、ガスバリア層として、ポリビニルアルコール、エチレン−ビニルアルコール共重合体等の、ガスバリア性に優れたビニルアルコール系重合体からなる層が用いられることもある。これらのビニルアルコール系重合体からなる層は透明であり、廃棄面での問題も少ないという利点があるため、用途範囲が広まりつつある。【０００５】
上記ビニルアルコール系重合体は、分子中の水酸基同士が水素結合することによって結晶化してガスバリア性を発揮する。このため、従来のビニルアルコール系重合体は、乾燥した状態では高いガスバリア性を示すものの、水蒸気等の影響で吸湿した状態では、水素結合が弛み、ガスバリア性が低下する傾向がある。従って、ポリビニルアルコール等のビニルアルコール系重合体では、高度なガスバリア性を高湿度下において発揮させることは難しい。【０００６】
また、ガスバリア性材料として、金属アルコキシド（たとえばテトラメトキシシラン）の加水分解縮合物と高分子化合物とを含む材料が研究されている（たとえば、特開２００２−３２６３０３号公報、特開平７−１１８５４３号公報、特開２０００−２３３４７８号公報）。【０００７】
更にガスバリア性材料として、ポリアクリル酸と架橋成分とからなる材料が研究されている（たとえば特開２００１−３１０４２５号公報）。【０００８】
近年、食品包装材料に内容物を充填した後に、熱水中に浸漬して殺菌処理を行うレトルト食品が増加している。このような状況の中で、内容物が充填された食品包装材料が落下した時の破袋強度、熱水中で殺菌したのちの酸素バリア性、消費者に届くまでの高湿度下での酸素バリア性など、レトルト食品用包装材料に要求される性能の水準は、さらに高くなっている。特に、湿度に依存せずに高い酸素バリア性を発現し、レトルト処理を施したのちでも高い酸素バリア性を発現し、且つ強度および透明性に優れた包装材料が求められているが、上記従来の技術では、このような要求を充分に満足することができなかった。【０００９】
上記問題を解決するために、検討を行った結果、本発明者らは、ガスバリア層の特性を飛躍的に向上させる方法を見出した（ＷＯ２００５／０５３９５４）。この方法では、金属アルコキシドの加水分解縮合物と、−ＣＯＯ−基を含有する重合体とを含む組成物からなるガスバリア層を、２価以上の金属イオンを含む溶液に浸漬する。この処理によって、重合体中の−ＣＯＯ−基が中和される。【００１０】
ＷＯ２００５／０５３９５４に記載の方法によれば、ガスバリア層の特性を飛躍的に向上させることが可能である。しかし、レトルトパウチに用いられる包装材などでは、過酷な条件での処理に耐える必要があり、より高い特性が求められている。また、印刷、ラミネートなどの加工時の寸法安定性や、ガスバリア性積層体自体の柔軟性を高め、さらに基材が本来有する力学的な物性にガスバリア性積層体の力学的物性を近づけるためにも、ガスバリア層を薄くすることが求められているが、ガスバリア層を薄くすると酸素バリア性が大きく低下する場合があった。さらに、従来のガスバリア層では、過酷な条件でレトルト処理を行うと透明性が低下する場合があった。
【先行技術文献】
【特許文献】
【００１１】
【特許文献１】特開２００２−３２６３０３号公報
【特許文献２】特開平７−１１８５４３号公報
【特許文献３】特開２０００−２３３４７８号公報
【特許文献４】特開２００１−３１０４２５号公報
【特許文献５】ＷＯ２００５／０５３９５４
【発明の概要】
【００１２】
このような状況に鑑み、本発明の目的の１つは、ガスバリア層が薄くても高い酸素バリア性を示し、過酷な条件でレトルト処理を行っても高い酸素バリア性、透明性を維持し、さらに印刷、ラミネートなどの加工時の寸法安定性、ガスバリア性積層体の柔軟性に優れ、さらに基材フィルムが本来有する力学的物性に近い力学的物性を有する、ガスバリア性積層体を提供することである。
【００１３】
上記目的を達成するために検討を重ねた結果、本発明者らは、特定の組成物を用いることによって優れたガスバリア層が得られることを見出した。本発明はこの新たな知見に基づくものである。
【００１４】
すなわち、本発明のガスバリア性積層体は、基材と、前記基材に積層された少なくとも１つのガスバリア性を有する層とを含むガスバリア性積層体である。前記ガスバリア性を有する層は、加水分解性を有する特性基を含有する少なくとも１種の化合物（Ｌ）の加水分解縮合物と、カルボキシル基およびカルボン酸無水物基から選ばれる少なくとも１つの官能基を含有する重合体（Ｘ）の中和物とを含む組成物からなる。前記化合物（Ｌ）は、化合物（Ａ）と、加水分解性を有する特性基が結合したＳｉを含有する化合物（Ｂ）とを含む。前記化合物（Ａ）は、以下の式（Ｉ）で表される少なくとも１種の化合物である。
Ｍ1Ｘ1mＹ1n-m・・・（Ｉ）
［式（Ｉ）中、Ｍ1はＡｌ、Ｔｉ、およびＺｒから選ばれるいずれか１つを表す。Ｘ1は、Ｆ、Ｃｌ、Ｂｒ、Ｉ、ＯＲ1、Ｒ2ＣＯＯ、Ｒ3ＣＯＣＨ2ＣＯＲ4、およびＮＯ3から選ばれるいずれか１つを表す。Ｙ1は、Ｆ、Ｃｌ、Ｂｒ、Ｉ、ＯＲ5、Ｒ6ＣＯＯ、Ｒ7ＣＯＣＨ2ＣＯＲ8、ＮＯ3およびＲ9から選ばれるいずれか１つを表す。Ｒ1、Ｒ2、Ｒ5およびＲ6は、それぞれ独立に、水素原子またはアルキル基を表す。Ｒ3、Ｒ4、Ｒ7、Ｒ8およびＲ9は、それぞれ独立にアルキル基を表す。ｎはＭ1の原子価と等しい。ｍは１〜ｎの整数を表す。］
【００１５】
前記化合物（Ｂ）は、以下の式（II）で表される少なくとも１種の化合物を含む。
Ｓｉ（ＯＲ10）pＲ114-p-qＸ2q・・・（II）
［式（II）中、Ｒ10はアルキル基を表す。Ｒ11はアルキル基、アラルキル基、アリール基またはアルケニル基を表す。Ｘ2はハロゲン原子を表す。ｐおよびｑは、それぞれ独立に０〜４の整数を表す。１≦ｐ＋ｑ≦４である。］
【００１６】
前記重合体（Ｘ）の前記官能基に含まれる−ＣＯＯ−基の少なくとも一部が２価以上の金属イオンで中和されている。前記化合物（Ｂ）に占める前記式（II）で表される化合物の割合が８０モル％以上である。そして、前記組成物において、［前記化合物（Ａ）に由来する前記Ｍ1原子のモル数］／［前記化合物（Ｂ）に由来するＳｉ原子のモル数］の比が０．１／９９．９〜３０．／７０．０の範囲にある。
【００１７】
また、ガスバリア性積層体を製造するための本発明の方法は、（ｉ）加水分解性を有する特性基を含有する化合物（Ｌ）の加水分解縮合物と、重合体（Ｘ）とを含む組成物からなる層を基材上に形成する工程と、（ii）２価以上の金属イオンを含む溶液に前記層を接触させる工程とを含む。前記化合物（Ｌ）は、化合物（Ａ）と、加水分解性を有する特性基が結合したＳｉを含有する化合物（Ｂ）とを含む。前記化合物（Ａ）は、以下の式（Ｉ）で表される少なくとも１種の化合物である。
Ｍ1Ｘ1mＹ1n-m・・・（Ｉ）
［式（Ｉ）中、Ｍ1はＡｌ、Ｔｉ、およびＺｒから選ばれるいずれか１つを表す。Ｘ1は、Ｆ、Ｃｌ、Ｂｒ、Ｉ、ＯＲ1、Ｒ2ＣＯＯ、Ｒ3ＣＯＣＨ2ＣＯＲ4、およびＮＯ3から選ばれるいずれか１つを表す。Ｙ1は、Ｆ、Ｃｌ、Ｂｒ、Ｉ、ＯＲ5、Ｒ6ＣＯＯ、Ｒ7ＣＯＣＨ2ＣＯＲ8、ＮＯ3およびＲ9から選ばれるいずれか１つを表す。Ｒ1、Ｒ2、Ｒ5およびＲ6は、それぞれ独立に、水素原子またはアルキル基を表す。Ｒ3、Ｒ4、Ｒ7、Ｒ8およびＲ9は、それぞれ独立にアルキル基を表す。ｎはＭ1の原子価と等しい。ｍは１〜ｎの整数を表す。］
【００１８】
前記化合物（Ｂ）は、以下の式（II）で表される少なくとも１種の化合物を含む。
Ｓｉ（ＯＲ10）pＲ114-p-qＸ2q・・・（II）
［式（II）中、Ｒ10はアルキル基を表す。Ｒ11はアルキル基、アラルキル基、アリール基またはアルケニル基を表す。Ｘ2はハロゲン原子を表す。ｐおよびｑは、それぞれ独立に０〜４の整数を表す。１≦ｐ＋ｑ≦４である。］
【００１９】
前記重合体（Ｘ）は、カルボキシル基およびカルボン酸無水物基から選ばれる少なくとも１つの官能基を含有する重合体である。前記化合物（Ｂ）に占める前記式（II）で表される化合物の割合が８０モル％以上である。前記組成物において、［前記化合物（Ａ）に由来する前記Ｍ1原子のモル数］／［前記化合物（Ｂ）に由来するＳｉ原子のモル数］の比が０．１／９９．９〜３０．０／７０．０の範囲にある。
【００２０】
本発明の製造方法で製造されたガスバリア性積層体は、本発明のガスバリア性積層体の別の側面を構成する。
【００２１】
本発明のガスバリア性積層体は、ガスバリア層を薄くしても優れた酸素バリア性を示し、レトルト処理を施した後でも優れた酸素バリア性を保持し、且つ透明性などの外観変化は観察されず、さらにレトルト条件が過酷になってもこれらの特性は維持される。また、本発明のガスバリア性積層体ではガスバリア層を薄くできるため、本発明のガスバリア性積層体の機械的特性は基材フィルムの特性に近づく。そのため、本発明のガスバリア性積層体は、柔軟性、引張り強伸度などの力学的特性に優れ、また、印刷やラミネートなどの加工時の寸法安定性に優れる。
【発明を実施するための形態】
【００２２】
以下、本発明の実施形態について説明する。なお、以下の説明において特定の機能を発現する物質として具体的な化合物を例示する場合があるが、本発明はこれに限定されない。また、例示される材料は、特に記載がない限り、単独で用いてもよいし、組み合わせて用いてもよい。
【００２３】
［ガスバリア性積層体］
本発明のガスバリア性積層体は、基材と、基材に積層された少なくとも１つのガスバリア性を有する層とを含む。その層（以下、「ガスバリア層」という場合がある）は、特定の組成物からなる。その組成物は、加水分解性を有する特性基を含有する少なくとも１種の化合物（Ｌ）の加水分解縮合物と、カルボキシル基およびカルボン酸無水物基から選ばれる少なくとも１つの官能基を含有する重合体（Ｘ）の中和物とを含む。化合物（Ｌ）は、加水分解性を有する特性基を含有する少なくとも１種の化合物であり、典型的には、加水分解性を有する特性基が結合した金属原子を含む少なくとも１種の化合物である。化合物（Ｌ）は、化合物（Ａ）と、加水分解性を有する特性基が結合したＳｉを含有する化合物（Ｂ）とを含む。以下、重合体（Ｘ）に含まれる、カルボキシル基およびカルボン酸無水物基から選ばれる少なくとも１つの官能基を「官能基（Ｆ）」という場合がある。官能基（Ｆ）に含まれる−ＣＯＯ−基の少なくとも一部が２価以上の金属イオンで中和されている。別の観点では、官能基（Ｆ）に含まれる−ＣＯＯ−基が、２価以上の金属イオンと塩を構成している。
【００２４】
ガスバリア層は、基材の少なくとも一方の面に積層されている。ガスバリア層は、基材の片面のみに積層されてもよいし、基材の両面に積層されてもよい。本発明のガスバリア性積層体は、ガスバリア層以外の層を含んでもよい。なお、ガスバリア層は、基材に直接積層されていてもよいし、他の層を介して基材に積層されていてもよい。すなわち、基材とガスバリア層との間に他の層が存在してもよい。
【００２５】
化合物（Ｌ）の加水分解縮合物および重合体（Ｘ）の中和物が組成物に占める割合は、たとえば５０重量％以上、７０重量％以上、８０重量％以上、９０重量％以上、９５重量％以上、または９８重量％以上である。
【００２６】
［加水分解縮合物］
ガスバリア層を構成する組成物は、化合物（Ｌ）の加水分解縮合物を含む。化合物（Ｌ）が加水分解されることによって、化合物（Ｌ）の特性基の少なくとも一部が水酸基に置換される。さらに、その加水分解物が縮合することによって、金属原子が酸素を介して結合された化合物が形成される。この縮合が繰り返されると、実質的に金属酸化物とみなしうる化合物が形成される。ここで、この加水分解・縮合が起こるためには、化合物（Ｌ）が加水分解性を有する特性基（官能基）を含有していることが重要である。それらの基が結合していない場合、加水分解・縮合反応が起こらないか極めて緩慢になるため、本発明の効果を得ることは困難である。なお、Ｓｉは、半金属元素に分類される場合があるが、この明細書では、Ｓｉを金属として説明する。
【００２７】
該加水分解縮合物は、たとえば、公知のゾルゲル法で用いられる手法を用いて特定の原料から製造できる。該原料には、化合物（Ｌ）、化合物（Ｌ）が部分的に加水分解したもの、化合物（Ｌ）が完全に加水分解したもの、化合物（Ｌ）が部分的に加水分解・縮合したもの、化合物（Ｌ）が完全に加水分解しその一部が縮合したもの、あるいはこれらを組み合わせたものが用いられる。これらの原料は、公知の方法で製造してもよいし、市販されているものを用いてもよい。特に限定はないが、たとえば２〜１０個程度の分子が加水分解・縮合することによって得られる縮合物を、原料として用いることができる。具体的には、たとえば、テトラメトキシシランを加水分解・縮合させて、２〜１０量体の線状縮合物としたものを原料として用いることができる。
【００２８】
化合物（Ａ）は、以下の式（Ｉ）で表される少なくとも１種の化合物である。
Ｍ1Ｘ1mＹ1n-m・・・（Ｉ）
［式（Ｉ）中、Ｍ1はＡｌ、Ｔｉ、およびＺｒから選ばれるいずれか１つを表す。Ｘ1は、Ｆ、Ｃｌ、Ｂｒ、Ｉ、ＯＲ1、Ｒ2ＣＯＯ、Ｒ3ＣＯＣＨ2ＣＯＲ4、およびＮＯ3から選ばれるいずれか１つを表す。Ｙ1は、Ｆ、Ｃｌ、Ｂｒ、Ｉ、ＯＲ5、Ｒ6ＣＯＯ、Ｒ7ＣＯＣＨ2ＣＯＲ8、ＮＯ3およびＲ9から選ばれるいずれか１つを表す。Ｒ1、Ｒ2、Ｒ5およびＲ6は、それぞれ独立に、水素原子またはアルキル基を表す。Ｒ3、Ｒ4、Ｒ7、Ｒ8およびＲ9は、それぞれ独立にアルキル基を表す。ｎはＭ1の原子価と等しい。ｍは１〜ｎの整数を表す。］
【００２９】
Ｘ1とＹ1とは、同じであってもよいし異なってもよい。Ｍ1は、得られるガスバリア性積層体のレトルト処理を施す前後の酸素バリア性、透明性などの外観に変化が特に少なくなる観点から、Ａｌであることが好ましい。Ｘ1は、加水分解性を有する基である。Ｘ1は、好ましくはＣｌ、ＯＲ1、およびＮＯ3から選ばれるいずれか１つであり、より好ましくはＯＲ1である。Ｙ1は、好ましくはＣｌ、ＯＲ5、およびＮＯ3から選ばれるいずれか１つであり、より好ましくはＯＲ5である。
【００３０】
Ｒ1、Ｒ2、Ｒ5およびＲ6に用いられるアルキル基の炭素数は、好ましくは１以上２０以下であり、より好ましくは１以上１０以下であり、たとえば１以上４以下である。Ｒ1およびＲ5は、好ましくはメチル基、エチル基、ｉｓｏ−プロピル基、ｎ−ブチル基、ｔ−ブチル基であり、特に好ましくはｉｓｏ−プロピル基またはｎ−ブチル基である。Ｒ3、Ｒ4、Ｒ7、Ｒ8およびＲ9に用いられるアルキル基の炭素数は、好ましくは１以上４以下であり、より好ましくは１以上２以下である。Ｒ3、Ｒ4、Ｒ7およびＲ8は、好ましくはメチル基、エチル基である。Ｒ3ＣＯＣＨ2ＣＯＲ4およびＲ7ＣＯＣＨ2ＣＯＲ8は、そのカルボニル基の部分で原子Ｍ1に配位結合する。Ｒ9は、好ましくはメチル基、エチル基である。式（Ｉ）において、［ｎ−ｍ］は、たとえば０または１であってもよい。
【００３１】
化合物（Ａ）の具体例には、塩化アルミニウム、アルミニウムトリエトキシド、アルミニウムトリノルマルプロポキシド、アルミニウムトリイソプロポキシド、アルミニウムトリノルマルブトキシド、アルミニウムトリｔ−ブトキシド、アルミニウムトリアセテート、アルミニウムアセチルアセトネート、硝酸アルミニウム等のアルミニウム化合物；チタンテトライソプロポキシド、チタンテトラノルマルブトキシド、チタンテトラ（２−エチルヘキソキシド）、チタンテトラメトキシド、チタンアセチルアセトネート、チタンエチルアセトアセテート等のチタン化合物；ジルコニウムテトラノルマルプロポキシド、ジルコニウムテトラブトキシド、ジルコニウムテトラアセチルアセトネート、等のジルコニウム化合物が含まれる。化合物（Ａ）の好ましい例には、アルミニウムトリイソプロポキシドおよびアルミニウムトリノルマルブトキシドが含まれる。
【００３２】
化合物（Ｂ）は、加水分解性を有する特性基が結合したＳｉを含有する少なくとも１種のＳｉ化合物である。化合物（Ｂ）は、以下の式（II）で表される少なくとも１種の化合物を含む。
Ｓｉ（ＯＲ10）pＲ114-p-qＸ2q・・・（II）
［式（II）中、Ｒ10はアルキル基を表す。Ｒ11はアルキル基、アラルキル基、アリール基またはアルケニル基を表す。Ｘ2はハロゲン原子を表す。ｐおよびｑは、それぞれ独立に０〜４の整数を表す。１≦ｐ＋ｑ≦４である。］
【００３３】
Ｒ10が表すアルキル基としては、メチル基、エチル基、ｎ−プロピル基、ｉｓｏ−プロピル基、ｎ−ブチル基、ｔ−ブチル基などが挙げられ、好ましくは、メチル基またはエチル基である。Ｘ2が表すハロゲン原子としては塩素原子、臭素原子、ヨウ素原子などが挙げられ、塩素原子が好ましい。Ｒ11が表すアルキル基としては、例えばメチル基、エチル基、ｎ−プロピル基、ｉｓｏ−プロピル基、ｎ−ブチル基、ｔ−ブチル基、ｎ−オクチル基などが挙げられ、アラルキル基としては、例えばベンジル基、フェネチル基、トリチル基などが挙げられる。また、Ｒ11が表すアリール基としては、例えばフェニル基、ナフチル基、トリル基、キシリル基、メシチル基などが挙げられ、アルケニル基としては、例えばビニル基、アリル基などが挙げられる。
【００３４】
式（II）で表される化合物（Ｂ）の具体例には、テトラクロロシラン、テトラブロモシラン、テトラメトキシシラン、テトラエトキシシラン、メチルトリメトキシシラン、エチルトリメトキシシラン、オクチルトリメトキシシラン、フェニルトリメトキシシラン、ビニルトリメトキシシラン、ビニルトリエトキシシラン、クロロトリメトキシシラン、クロロトリエトキシシラン、ジクロロジメトキシシラン、ジクロロジエトキシシラン、トリクロロメトキシシラン、トリクロロエトキシシラン、およびビニルトリクロロシランが含まれる。式（II）で表される化合物（Ｂ）の好ましい例には、テトラメトキシシランおよびテトラエトキシシランが含まれる。
【００３５】
化合物（Ｂ）は、式（II）で表される化合物に加えて、以下の式（III）で表される少なくとも１種の化合物を更に含んでもよい。式（III）で表される化合物を含有させることによって、ボイル処理前後やレトルト処理前後における、酸素バリア性の変化、および透明性などの外観の変化が、更に少なくなる。
Ｓｉ（ＯＲ12）rＸ3sＺ34-r-s・・・（III）
［式（III）中、Ｒ12はアルキル基を表す。Ｘ3はハロゲン原子を表す。Ｚ3は、カルボキシル基との反応性を有する官能基で置換されたアルキル基を表す。ｒおよびｓは、それぞれ独立に０〜３の整数を表す。１≦ｒ＋ｓ≦３である。］
【００３６】
Ｒ12が表すアルキル基としては例えばメチル基、エチル基、ｎ−プロピル基、ｉｓｏ−プロピル基、ｎ−ブチル基、ｔ−ブチル基などが挙げられ、好ましくは、メチル基またはエチル基である。Ｘ3が表すハロゲン原子としては、例えば、塩素原子、臭素原子、ヨウ素原子などが挙げられ、塩素原子が好ましい。Ｚ3が有する、カルボキシル基との反応性を有する官能基としては、エポキシ基、アミノ基、水酸基、ハロゲン原子、メルカプト基、イソシアネート基、ウレイド基、オキサゾリン基またはカルボジイミド基などが挙げられる。これらの中でも、得られるガスバリア性積層体のレトルト処理を施す前後の酸素バリア性、透明性などの外観の変化が特に少なくなる観点から、エポキシ基、アミノ基、イソシアネート基、ウレイド基またはハロゲン原子が好ましく、例えばエポキシ基、アミノ基およびイソシアネート基から選ばれる少なくとも１種を用いてもよい。このような官能基で置換されるアルキル基としては、Ｒ12について例示したものが挙げられる。
【００３７】
式（III）で表される化合物の具体例としては、γ−グリシドキシプロピルトリメトキシシラン、γ−グリシドキシプロピルトリエトキシシラン、γ−グリシドキシプロピルトリクロロシシラン、γ−アミノプロピルトリメトキシシラン、γ−アミノプロピルトリエトキシシラン、γ−アミノプロピルトリクロロシラン、γ−クロロプロピルトリメトキシシラン、γ−クロロプロピルトリエトキシシラン、γ−クロロプロピルトリクロロシラン、γ−ブロモプロピルトリメトキシシラン、γ−ブロモプロピルトリエトキシシラン、γ−ブロモプロピルトリクロロシラン、γ−メルカプトプロピルトリメトキシシラン、γ−メルカプトプロピルトリエトキシシラン、γ−メルカプトプロピルトリクロロシラン、γ−イソシアネートプロピルトリメトキシシラン、γ−イソシアネートプロピルトリエトキシシラン、γ−イソシアネートプロピルトリクロロシラン、γ−ウレイドプロピルトリメトキシシラン、γ−ウレイドプロピルトリエトキシシラン、γ−ウレイドプロピルトリクロロシランが含まれる。式（III）で表される化合物の好ましい例としては、γ−グリシドキシプロピルトリメトキシシラン、γ−グリシドキシプロピルトリエトキシシラン、γ−クロロプロピルトリメトキシシラン、γ−クロロプロピルトリエトキシシラン、γ−アミノプロピルトリメトキシシラン、γ−アミノプロピルトリエトキシシランが含まれる。
【００３８】
本発明者らは、化合物（Ａ）と化合物（Ｂ）とを含む化合物（Ｌ）の加水分解縮合物を用いることによって、得られるガスバリア性積層体が、優れたガスバリア性、および耐ボイル性や耐レトルト性などの耐熱水性を示すことを見出した。すなわち、本発明のガスバリア性積層体はガスバリア性に優れるのみならず、ボイル処理やレトルト処理を施した後でも優れたガスバリア性を維持し、外観の変化もないことが見出された。更に驚くべきことに、ガスバリア性積層体において、前記したように、従来はガスバリア層を薄くするとガスバリア性が大きく低下する場合があったが、化合物（Ｌ）の加水分解縮合物を用いることによって、ガスバリア層を薄くしても高いガスバリア性を維持することが新たに見出された。
【００３９】
化合物（Ｂ）が式（II）の化合物のみからなる場合、および化合物（Ｂ）が式（III）の化合物を含む場合のいずれの場合においても、［化合物（Ａ）に由来するＭ1原子のモル数］／［化合物（Ｂ）に由来するＳｉ原子のモル数］の比は、０．１／９９．９〜３０．０／７０．０（たとえば０．１／９９．９〜２９．９／７０．１）の範囲にある必要がある。上記モル比がこの範囲にある場合に前記したような優れたガスバリア性および耐ボイル性、耐レトルト性などの耐熱水性を示すガスバリア性積層体が得られる。Ｍ1とＳｉとの合計に占めるＭ1の比が０．１モル％より低いと耐熱水性が低下し、レトルト処理後のガスバリア性が低下し、また、外観不良が発生することがある。また、その比が３０モル％より高いと、レトルト処理前後のガスバリア性が低下するという問題がある。更にガスバリア性および耐レトルト性がより良好となる観点から、［化合物（Ａ）に由来するＭ1原子のモル数］／［化合物（Ｂ）に由来するＳｉ原子のモル数］の比は、好ましくは１．２／９８．８〜３０．０／７０．０の範囲にあり、より好ましくは１．９／９８．１〜３０．０／７０．０の範囲にあり、さらに好ましくは２．８／９７．２〜３０．０／７０．０の範囲にある。上記比は、０．５／９９．５〜３０．０／７０．０の範囲、１．５／９８．５〜２０．０／８０．０の範囲、または２．５／９７．５〜１０．０／９０．０の範囲にあってもよい。
【００４０】
本発明者らは、化合物（Ａ）および式（II）で表される化合物に加えて、式（III）で表される化合物を更に含む化合物（Ｌ）の加水分解縮合物を用いることによって、ガスバリア性積層体が更に優れたガスバリア性、および耐ボイル性や耐レトルト性などの耐熱水性を示すことを見出した。
【００４１】
化合物（Ｂ）が式（III）で表される化合物を含む場合は更に以下の条件を満たすことが好ましい。すなわち［式（II）で表される化合物に由来するＳｉのモル数］／［式（III）で表される化合物に由来するＳｉのモル数］の比が、９９．５／０．５〜８０．０／２０．０の範囲にあることが好ましい。この比が、９９．５／０．５よりも大きいと、得られるガスバリア性積層体の、ボイル処理、レトルト処理前後でガスバリア性、および透明性などの外観が変化しない特性、すなわち耐熱水性が低下する場合がある。また、この比が８０／２０よりも小さいと、得られるガスバリア性積層体のガスバリア性が低下する場合がある。また、この比は、ガスバリア性積層体の耐熱水性およびガスバリア性がより良好となる観点から、９８．０／２．０〜８９．９／１０．１の範囲にあることがより好ましい。
【００４２】
化合物（Ｌ）に占める、化合物（Ａ）および化合物（Ｂ）の割合の合計は、たとえば８０モル％以上１００モル％以下であり、９０モル％以上、９５モル％以上、９５モル％以上、９８モル％以上、９９モル％以上、または１００モル％であってもよい。
【００４３】
化合物（Ｂ）（化合物（Ｌ）であるＳｉ化合物）に占める式（II）で表される化合物の割合は、８０モル％以上１００モル％以下であり、たとえば９０モル％以上、９５モル％以上、９８モル％以上、または１００モル％であってもよい。一例では、化合物（Ｂ）は、式（II）で表される化合物のみからなり、他の一例では、化合物（Ｂ）は、式（II）で表される化合物および式（III）で表される化合物のみからなる。
【００４４】
化合物（Ｌ）の加水分解縮合物において縮合される分子の数は、加水分解・縮合を行う際の条件によって制御できる。たとえば、縮合される分子の数は、水の量、触媒の種類や濃度、加水分解縮合を行う温度などによって制御できる。
【００４５】
ガスバリア層を構成する組成物は、ガスバリア性積層体のガスバリア性がより良好となるため、［化合物（Ｌ）に由来する無機成分の重量］／［化合物（Ｌ）に由来する有機成分の重量と重合体（Ｘ）に由来する有機成分の重量との合計］の比が２０．０／８０．０〜８０．０／２０．０の範囲にあることが好ましく、３０．５／６９．５〜７０／３０の範囲にあることがより好ましい。
【００４６】
化合物（Ｌ）に由来する無機成分の重量は、該組成物を調製する際に使用する原料の重量から算出することができる。すなわち、化合物（Ｌ）、化合物（Ｌ）が部分的に加水分解したもの、化合物（Ｌ）が完全に加水分解したもの、化合物（Ｌ）が部分的に加水分解縮合したもの、化合物（Ｌ）が完全に加水分解しその一部が縮合したもの、あるいはこれらを組み合わせたものなどが完全に加水分解・縮合して金属酸化物になったと仮定し、その金属酸化物の重量を化合物（Ｌ）に由来する無機成分の重量とみなす。
【００４７】
金属酸化物の重量の算出をより具体的に説明すると、式（Ｉ）で表される化合物（Ａ）がＲ9を含まない場合、それが完全に加水分解・縮合したときには、組成式が、Ｍ1Ｏn/2で表される化合物となる。また、式（Ｉ）で表される化合物（Ａ）がＲ9を含む場合、それが完全に加水分解・縮合したときには、組成式が、Ｍ1Ｏm/2Ｒ9n-mで表される化合物となる。この化合物のうちＭ1Ｏm/2の部分が金属酸化物である。Ｒ9については、化合物（Ｌ）に由来する有機成分とする。また、化合物（Ｂ）についても同様に算出する。このとき、Ｒ11、Ｚ3については、化合物（Ｌ）に由来する有機成分とする。上記金属酸化物の重量を、後述する工程（ｉ）の終了までに加えた有効成分の重量で割り、その値を１００倍した値が、この明細書における加水分解縮合物の含有率（％）である。ここで、有効成分の重量とは、後述する工程（ｉ）の終了までに加えた全ての成分の重量から、上述した化合物（Ｌ）が金属酸化物に変化する過程で発生する化合物や溶剤といった揮発成分の重量を除いた重量である。
【００４８】
なお、金属イオンを含まないイオン（たとえばアンモニウムイオン）によって重合体（Ｘ）が中和されている場合、そのイオン（たとえばアンモニウムイオン）の重量も、重合体（Ｘ）に由来する有機成分の重量に加えられる。
【００４９】
［カルボン酸含有重合体（重合体（Ｘ））］
ガスバリア層を構成する組成物は、カルボキシル基およびカルボン酸無水物基から選ばれる少なくとも１つの官能基を含有する重合体の中和物を含む。その重合体を、以下、「カルボン酸含有重合体」という場合がある。カルボン酸含有重合体の中和物は、カルボン酸含有重合体の官能基に含まれる−ＣＯＯ−基の少なくとも一部を２価以上の金属イオンで中和することによって得られる。カルボン酸含有重合体は、重合体１分子中に、２個以上のカルボキシル基または１個以上のカルボン酸無水物基を有する。具体的には、アクリル酸単位、メタクリル酸単位、マレイン酸単位、イタコン酸単位などの、カルボキシル基を１個以上有する構成単位を重合体１分子中に２個以上含有する重合体を用いることができる。また、無水マレイン酸単位や無水フタル酸単位などのカルボン酸無水物の構造を有する構成単位を含有する重合体を用いることもできる。カルボキシル基を１個以上有する構成単位および／またはカルボン酸無水物の構造を有する構成単位（以下、両者をまとめて「カルボン酸含有単位（Ｇ）」という場合がある）は、１種類または２種類以上がカルボン酸含有重合体に含まれていてもよい。
【００５０】
また、カルボン酸含有重合体の全構成単位に占めるカルボン酸含有単位（Ｇ）の含有率を１０モル％以上とすることによって、ガスバリア性が良好なガスバリア性積層体が得られる。この含有率は、２０モル％以上であることがより好ましく、４０モル％以上であることがさらに好ましく、７０モル％以上であることが特に好ましい。なお、カルボン酸含有重合体が、カルボキシル基を１個以上含有する構成単位と、カルボン酸無水物の構造を有する構成単位の両方を含む場合、両者の合計が上記の範囲であればよい。
【００５１】
カルボン酸含有重合体が含有していてもよい、カルボン酸含有単位（Ｇ）以外の他の構成単位は、特に限定されないが、アクリル酸メチル単位、メタクリル酸メチル単位、アクリル酸エチル単位、メタクリル酸エチル単位、アクリル酸ブチル単位、メタクリル酸ブチル単位等の（メタ）アクリル酸エステル類から誘導される構成単位；ギ酸ビニル単位、酢酸ビニル単位などのビニルエステル類から誘導される構成単位；スチレン単位、ｐ−スチレンスルホン酸単位；エチレン単位、プロピレン単位、イソブチレン単位などのオレフィン類から誘導される構成単位などから選ばれる１種類以上の構成単位を挙げることができる。カルボン酸含有重合体が、２種以上の構成単位を含有する場合、該カルボン酸含有重合体は、交互共重合体の形態、ランダム共重合体の形態、ブロック共重合体の形態、さらにはテーパー型の共重合体の形態のいずれであってもよい。
【００５２】
カルボン酸含有重合体の具体例としては、ポリアクリル酸、ポリメタクリル酸、ポリ（アクリル酸／メタクリル酸）を挙げることができる。カルボン酸含有重合体は、ポリアクリル酸およびポリメタクリル酸から選ばれる少なくとも１種の重合体であってもよい。また、上記したカルボン酸含有単位（Ｇ）以外の他の構成単位を含有する場合の具体例としては、エチレン−無水マレイン酸共重合体、スチレン−無水マレイン酸共重合体、イソブチレン−無水マレイン酸交互共重合体、エチレン−アクリル酸共重合体、エチレン−アクリル酸エチル共重合体のケン化物などが挙げられる。
【００５３】
カルボン酸含有重合体の分子量は特に制限されないが、得られるガスバリア性積層体のガスバリア性が優れる点、および落下衝撃強さなどの力学的物性が優れる点から、数平均分子量が５，０００以上であることが好ましく、１０，０００以上であることがより好ましく、２０，０００以上であることがさらに好ましい。カルボン酸含有重合体の数平均分子量の上限は特に制限がないが、一般的には１，５００，０００以下である。
【００５４】
また、カルボン酸含有重合体の分子量分布も特に制限されるものではないが、ガスバリア性積層体のヘイズなどの表面外観、および後述する溶液（Ｕ）の貯蔵安定性などが良好となる観点から、カルボン酸含有重合体の重量平均分子量／数平均分子量の比で表される分子量分布は１〜６の範囲であることが好ましく、１〜５の範囲であることがより好ましく、１〜４の範囲であることがさらに好ましい。
【００５５】
［中和（イオン化）］
カルボン酸含有重合体の中和物は、カルボン酸含有重合体のカルボキシル基およびカルボン酸無水物基から選ばれる少なくとも１つの官能基（官能基（Ｆ））の少なくとも一部を２価以上の金属イオンで中和することによって得られる。換言すれば、この重合体は、２価以上の金属イオンで中和されたカルボキシル基を含む。
【００５６】
官能基（Ｆ）を中和する金属イオンは２価以上であることが重要である。官能基（Ｆ）が未中和または１価のイオンのみによって中和されている場合には、良好なガスバリア性を有する積層体が得られない。２価以上の金属イオンの具体例としてはカルシウムイオン、マグネシウムイオン、２価の鉄イオン、３価の鉄イオン、亜鉛イオン、２価の銅イオン、鉛イオン、２価の水銀イオン、バリウムイオン、ニッケルイオン、ジルコニウムイオン、アルミニウムイオン、チタンイオンなどを挙げることができる。たとえば、２価以上の金属イオンとして、カルシウムイオン、マグネシウムイオン、バリウムイオン、亜鉛イオン、鉄イオンおよびアルミニウムイオンからなる群より選ばれる少なくとも１つのイオンであってもよい。
【００５７】
カルボン酸含有重合体の官能基（Ｆ）に含まれる−ＣＯＯ−基は、たとえば１０モル％以上（たとえば１５モル％以上）が２価以上の金属イオンで中和されている。カルボン酸含有重合体中のカルボキシル基および／またはカルボン酸無水物基が２価以上の金属イオンで中和されることによって、本発明のガスバリア性積層体は、良好なガスバリア性を示す。
【００５８】
なお、カルボン酸無水物基は、−ＣＯＯ−基を２つ含んでいるとみなす。すなわち、ａモルのカルボキシル基とｂモルのカルボン酸無水物基とが存在する場合、それに含まれる−ＣＯＯ−基は、全体で（ａ＋２ｂ）モルである。官能基（Ｆ）に含まれる−ＣＯＯ−基のうち、２価以上の金属イオンで中和されている割合は、好ましくは６０モル％以上１００モル％以下であり、より好ましくは７０モル％以上であり、さらに好ましくは８０モル％以上である。中和されている割合を高めることによって、より高いガスバリア性を実現できる。
【００５９】
官能基（Ｆ）の中和度（イオン化度）は、ガスバリア性積層体の赤外吸収スペクトルをＡＴＲ法（全反射測定法）で測定するか、または、ガスバリア性積層体からガスバリア層をかきとり、その赤外吸収スペクトルをＫＢｒ法で測定することによって求めることができる。また、蛍光Ｘ線測定によるイオン化に用いた金属元素の蛍光Ｘ線強度の値によっても求めることが出来る。
【００６０】
赤外吸収スペクトルでは中和前（イオン化前）のカルボキシル基またはカルボン酸無水物基のＣ＝Ｏ伸縮振動に帰属されるピークは１６００ｃｍ-1〜１８５０ｃｍ-1の範囲に観察され、中和（イオン化）された後のカルボキシル基のＣ＝Ｏ伸縮振動は１５００ｃｍ-1〜１６００ｃｍ-1の範囲に観察されるため、赤外吸収スペクトルにおいて両者を分離して評価することができる。具体的には、それぞれの範囲における最大の吸光度からその比を求め、予め作成した検量線を用いてガスバリア性積層体におけるガスバリア層を構成する重合体のイオン化度を算出することができる。なお、検量線は、中和度が異なる複数の標準サンプルについて赤外吸収スペクトルを測定することによって作成できる。
【００６１】
ガスバリア層の膜厚が１μｍ以下であり、かつ基材がエステル結合を含む場合、ＡＴＲ法による赤外吸収スペクトルでは基材のエステル結合のピークが検出され、ガスバリア層を構成するカルボン酸含有重合体（＝重合体（Ｘ））の−ＣＯＯ−のピークと重なるため、イオン化度を正確に求めることができない。そこで、膜厚１μｍ以下のガスバリア層を構成する重合体（Ｘ）のイオン化度は、蛍光Ｘ線測定の結果に基づいて算出する。
【００６２】
具体的には、エステル結合を含まない基材上に積層したガスバリア層を構成する重合体（Ｘ）のイオン化度を、赤外吸収スペクトルによって測定する。次に、イオン化度が測定された積層体について、蛍光Ｘ線測定によって、イオン化に用いた金属元素の蛍光Ｘ線強度を求める。続いて、イオン化度のみが異なる積層体について同様の測定を実施する。イオン化度と、イオン化に用いた金属元素の蛍光Ｘ線強度との相関を求め、検量線を作成する。そして、エステル結合を含む基材を用いたガスバリア性積層体について蛍光Ｘ線測定を行い、イオン化に用いた金属元素の蛍光Ｘ線強度から、上記検量線に基づいてイオン化度を求める。
【００６３】
［化合物（Ｐ）］
本発明のガスバリア層を構成する組成物は、２つ以上のアミノ基を含有する化合物（Ｐ）を含んでもよい。化合物（Ｐ）は、化合物（Ｌ）および重合体（Ｘ）とは異なる化合物である。化合物（Ｐ）をさらに含む場合、前記重合体（Ｘ）の官能基（Ｆ）に含まれる−ＣＯＯ−基の少なくとも一部が、化合物（Ｐ）によって中和および／または反応されている状態となる。化合物（Ｐ）として、アルキレンジアミン類、ポリアルキレンポリアミン類、脂環族ポリアミン類、芳香族ポリアミン類、ポリビニルアミン類等を用いることができるが、ガスバリア性積層体のガスバリア性がより良好となる観点から、アルキレンジアミンが好ましい。
【００６４】
化合物（Ｐ）の具体例としては、ヒドラジン、エチレンジアミン、プロピレンジアミン、ヘキサメチレンジアミン、ジエチレントリアミン、トリエチレンテトラミン、ジアミノジフェニルメタン、１，３−ジアミノシクロヘキサン、１，２−ジアミノシクロヘキサン、１，４−ジアミノシクロヘキサン、キシリレンジアミン、キトサン、ポリアリルアミン、ポリビニルアミン等が挙げられる。ガスバリア性積層体のガスバリア性がより良好となる観点から、好ましくはエチレンジアミン、プロピレンジアミン、キトサンである。
【００６５】
［化合物（Ｐ）に含まれるアミノ基］／［カルボン酸含有重合体の官能基に含まれる−ＣＯＯ−基］のモル比は、本発明のガスバリア性積層体の耐熱水性がより良好となる観点から、０．２／１００〜２０／１００の範囲にあることが好ましく、０．５／１００〜１５／１００の範囲にあることがより好ましく、１／１００〜１０／１００の範囲にあることが特に好ましい。
【００６６】
化合物（Ｐ）をカルボン酸含有重合体に添加する際に、化合物（Ｐ）を予め酸で中和しておいてもよい。中和に用いられる酸としては、塩酸、硝酸、硫酸、酢酸、炭酸などが挙げられる。得られるガスバリア性積層体のガスバリア性がより良好となる観点から、塩酸、酢酸、炭酸を用いるのが好ましい。
【００６７】
［化合物Ｑ］
本発明のガスバリア層を構成する組成物は、２つ以上の水酸基を含有する化合物（Ｑ）を含んでもよい。化合物（Ｑ）をさらに含む場合、前記重合体（Ｘ）の官能基（Ｆ）に含まれる−ＣＯＯ−基の少なくとも一部が、化合物（Ｑ）によって反応してエステル結合を形成している状態となる。この構成によれば、ガスバリア性積層体の、伸長後のガスバリア性が向上する。より具体的には、化合物（Ｑ）を添加することによって、ガスバリア性積層体が伸長されてもガスバリア層がダメージを受けにくくなる。その結果、伸長された後でも高いガスバリア性が保持される。たとえば、印刷やラミネートなどの加工時のテンションによる伸長や、食品が充填された袋が落下した時の伸長などが起きた後の状態においても、ガスバリア性積層体のガスバリア性が低下しにくくなる。
【００６８】
化合物（Ｑ）は、化合物（Ｌ）および重合体（Ｘ）とは異なる化合物である。化合物（Ｑ）には、低分子量の化合物および高分子量の化合物が含まれる。化合物（Ｑ）の好ましい例には、ポリビニルアルコール、ポリ酢酸ビニルの部分けん化物、エチレン−ビニルアルコール共重合体、ポリエチレングリコール、ポリヒドロキシエチル（メタ）アクリレート、でんぷんなどの多糖類、でんぷんなどの多糖類から誘導される多糖類誘導体、といった高分子化合物が含まれる。
【００６９】
また、ガスバリア層を構成する組成物は、所望により、本発明の効果を損なわない範囲内において、炭酸塩、塩酸塩、硝酸塩、炭酸水素塩、硫酸塩、硫酸水素塩、リン酸塩、ホウ酸塩、アルミン酸塩のような無機酸金属塩；シュウ酸塩、酢酸塩、酒石酸塩、ステアリン酸塩のような有機酸金属塩；アルミニウムアセチルアセトナートのようなアセチルアセトナート金属錯体、チタノセンなどのシクロペンタジエニル金属錯体、シアノ金属錯体等の金属錯体；層状粘土化合物、架橋剤、可塑剤、酸化防止剤、紫外線吸収剤、難燃剤等を含有していてもよい。また、ガスバリア層を構成する組成物は、金属酸化物の微粉末やシリカ微粉末などを含有していてもよい。
【００７０】
［基材］
本発明のガスバリア性積層体を構成する基材としては、様々な材料からなる基材を用いることができる。たとえば、熱可塑性樹脂フィルムや熱硬化性樹脂フィルムといったフィルム；布帛や紙類等の繊維集合体；木材；金属酸化物や金属などからなる所定形状のフィルムを用いることができる。中でも、熱可塑性樹脂フィルムは、食品包装材料に用いられるガスバリア性積層体の基材として特に有用である。また、基材は紙層を含んでもよい。紙層を含む基材を用いることによって、紙容器用の積層体が得られる。なお、基材は複数の材料からなる多層構成のものであってもよい。
【００７１】
熱可塑性樹脂フィルムとしては、たとえば、ポリエチレンやポリプロピレンなどのポリオレフィン系樹脂；ポリエチレンテレフタレート、ポリエチレン−２，６−ナフタレート、ポリブチレンテレフタレートやこれらの共重合体などのポリエステル系樹脂；ナイロン−６、ナイロン−６６、ナイロン−１２などのポリアミド系樹脂；ポリスチレン、ポリ（メタ）アクリル酸エステル、ポリアクリロニトリル、ポリ酢酸ビニル、ポリカーボネート、ポリアリレート、再生セルロース、ポリイミド、ポリエーテルイミド、ポリスルフォン、ポリエーテルスルフォン、ポリエーテルエーテルケトン、アイオノマー樹脂等を成形加工したフィルムを挙げることができる。食品包装材料に用いられる積層体の基材としては、ポリエチレン、ポリプロピレン、ポリエチレンテレフタレート、ナイロン−６、またはナイロン−６６からなるフィルムが好ましい。
【００７２】
前記熱可塑性樹脂フィルムは、延伸フィルムであっても無延伸フィルムであっても良いが、本発明のガスバリア性積層体の印刷、ラミネートなどの加工適性が優れることから、延伸フィルム、特に二軸延伸フィルムであることが好ましい。二軸延伸フィルムとしては、同時二軸延伸法、逐次二軸延伸法、チューブラ延伸法のいずれの方法で製造された二軸延伸フィルムであってもよい。
【００７３】
また、本発明のガスバリア性積層体は、基材とガスバリア層との間に配置された接着層（Ｈ）をさらに含んでもよい。この構成によれば、基材とガスバリア層との接着性を高めることができる。接着性樹脂からなる接着層（Ｈ）は、基材の表面を公知のアンカーコーティング剤で処理するか、基材の表面に公知の接着剤を塗工することで形成できる。様々な接着性樹脂について検討した結果、ウレタン結合を含有し、窒素原子（ウレタン結合の窒素原子）が樹脂全体に占める割合が０．５〜１２重量％の範囲である接着性樹脂が好ましいことが見出された。そのような接着性樹脂を用いることによって、基材とガスバリア層との接着性を特に高めることができる。基材とガスバリア層とを接着層（Ｈ）を介して強く接着することによって、本発明のガスバリア性積層体に対して印刷やラミネートなどの加工を施す際に、ガスバリア性や外観が悪化することを抑制できる。接着性樹脂に含まれる窒素原子（ウレタン結合の窒素原子）の含有率は、２〜１１重量％の範囲にあることがより好ましく、３〜８重量％の範囲にあることがさらに好ましい。
【００７４】
ウレタン結合を含有する接着性樹脂としては、ポリイソシアネート成分とポリオール成分とを混合し反応させる二液反応型ポリレタン系接着剤が好ましい。
【００７５】
接着層（Ｈ）を厚くすることによってガスバリア性積層体の強度を高めることができる。しかし、接着層（Ｈ）を厚くしすぎると、外観が悪化する。接着層（Ｈ）の厚さは、０．０３μｍ〜０．１８μｍの範囲にあることが好ましい。この構成によれば、本発明のガスバリア性積層体に対して印刷やラミネートなどの加工を施す際に、ガスバリア性や外観が悪化することを抑制でき、さらに、本発明のガスバリア性積層体を用いた包装材の落下強度を高めることができる。接着層（Ｈ）の厚さは、０．０４μｍ〜０．１４μｍの範囲にあることがより好ましく、０．０５μｍ〜０．１０μｍの範囲にあることがさらに好ましい。
【００７６】
本発明のガスバリア性積層体では、積層体に含まれるガスバリア層の厚さの合計が、１．０μｍ以下であることが好ましく、たとえば０．９μｍ以下である。ガスバリア層を薄くすることによって、印刷、ラミネートなどの加工時における本発明のガスバリア性積層体の寸法変化を低く抑えることができ、さらに本発明のガスバリア性積層体の柔軟性が増し、その力学的特性を、基材に用いているフィルム自体の力学的特性に近づけることができる。本発明のガスバリア性積層体では、積層体に含まれるガスバリア層の厚さの合計が、１．０μｍ以下（たとえば０．９μｍ以下）の場合でも、２０℃で８５％ＲＨ雰囲気における酸素透過度を、１．１ｃｍ3／（ｍ2・ｄａｙ・ａｔｍ）以下（たとえば１．０ｃｍ3／（ｍ2・ｄａｙ・ａｔｍ以下））とすることが可能である。ガスバリア層の１層の厚さは、本発明のガスバリア性積層体のガスバリア性が良好となる観点から、０．０５μｍ以上（たとえば０．１５μｍ以上）であることが好ましい。また、ガスバリア層の合計の厚さは０．１μｍ以上（たとえば０．２μｍ以上）であることがさらに好ましい。ガスバリア層の厚さは、ガスバリア層の形成に用いられる溶液の濃度や、塗工方法によって制御できる。
【００７７】
また、本発明の積層体は、基材とガスバリア層との間に、無機物からなる層（以下、「無機層」という場合がある）を含んでもよい。無機層は、無機酸化物などの無機物で形成できる。無機層は、蒸着法などの気相成膜法で形成できる。
【００７８】
無機層を構成する無機物は、酸素や水蒸気などに対するガスバリア性を有するものであればよく、好ましくは透明性を有するものである。たとえば、酸化アルミニウム、酸化珪素、酸窒化珪素、酸化マグネシウム、酸化錫、またはそれらの混合物といった無機酸化物で無機層を形成できる。これらの中でも、酸化アルミニウム、酸化ケイ素、酸化マグネシウムは、酸素や水蒸気などのガスに対するバリア性が優れる観点から好ましく用いることができる。
【００７９】
無機層の好ましい厚さは、無機層を構成する無機酸化物の種類によって異なるが、通常、２ｎｍ〜５００ｎｍの範囲である。この範囲で、ガスバリア性積層体のガスバリア性や機械的物性が良好となる厚さを選択すればよい。無機層の厚さが２ｎｍ未満である場合、酸素や水蒸気などのガスに対する無機層のバリア性の発現に再現性がなく、無機層が充分なガスバリア性を発現しない場合がある。無機層の厚さが５００ｎｍを超える場合は、ガスバリア性積層体を引っ張ったり屈曲させたりした場合に無機層のガスバリア性が低下し易くなる。無機層の厚さは、好ましくは５ｎｍ〜２００ｎｍの範囲であり、さらに好ましくは１０ｎｍ〜１００ｎｍの範囲である。
【００８０】
無機層は、基材上に無機酸化物を堆積させることによって形成できる。形成方法としては、真空蒸着法、スパッタリング法、イオンプレーティング法、化学気相成長法（ＣＶＤ）などを挙げることができる。これらの中でも、真空蒸着法が、生産性の観点から好ましく用いられる。真空蒸着を行う際の加熱方法としては、電子線加熱方式、抵抗加熱方式および誘導加熱方式のいずれかが好ましい。また、無機層と基材との密着性および無機層の緻密性を向上させるために、プラズマアシスト法やイオンビームアシスト法を用いて蒸着してもよい。また、無機層の透明性を上げるために、蒸着の際、酸素ガスなどを吹き込んで反応を生じさせる反応蒸着法を採用してもよい。
【００８１】
ガスバリア層の微細構造は特に限定されるものではないが、ガスバリア層が以下に記載する微細構造を有する場合には、ガスバリア性積層体を伸長した際におけるガスバリア性の低下などが抑えられるため好ましい。好ましい微細構造としては、海相（α）および島相（β）からなる海島構造である。島相（β）は、海相（α）に比べて、化合物（Ｌ）の加水分解縮合物の割合が高い領域である。
【００８２】
海相（α）と島相（β）とは、それぞれ、さらに微細構造を有することが好ましい。たとえば、海相（α）は、主にカルボン酸含有重合体の中和物からなる海相（α１）と、主に化合物（Ｌ）の加水分解縮合物からなる島相（α２）とによって構成される海島構造をさらに形成していてもよい。また、島相（β）は、主にカルボン酸含有重合体の中和物からなる海相（β１）と、主に化合物（Ｌ）の加水分解縮合物からなる島相（β２）とによって構成される海島構造をさらに形成していてもよい。島相（β）中における［島相（β２）／海相（β１）］の比率（体積比）は、海相（α）中における［島相（α２）／海相（α１）］の比率よりも大きいことが好ましい。島相（β）の径は、好ましくは３０ｎｍ〜１２００ｎｍの範囲であり、より好ましくは５０〜５００ｎｍの範囲であり、さらに好ましくは５０ｎｍ〜４００ｎｍの範囲である。島相（α２）および島相（β２）の径は、好ましくは５０ｎｍ以下であり、より好ましくは３０ｎｍ以下であり、さらに好ましくは２０ｎｍ以下である。
【００８３】
上記のような構造を得るためには、化合物（Ｌ）とカルボン酸含有重合体との架橋反応に優先して、化合物（Ｌ）の適切な加水分解縮合が起こる必要がある。そのために、特定の化合物（Ｌ）をカルボン酸含有重合体と適切な比率で使用する、化合物（Ｌ）をカルボン酸含有重合体と混合する前に予め加水分解縮合させておく、適切な加水分解縮合触媒を使用する、などの方法を取るなどの方法が採用できる。
【００８４】
また、特定の製造条件を選択すると、化合物（Ｌ）の加水分解縮合物の割合が高い領域がガスバリア層の表面に層状に形成されることが見出された。以下、ガスバリア層表面に形成された化合物（Ｌ）の加水分解縮合物の層を「スキン層」ということがある。スキン層が形成されることによって、ガスバリア層表面の耐水性が向上する。化合物（Ｌ）の加水分解縮合物からなるスキン層は、疎水的な特性をガスバリア層表面に付与し、水に濡れた状態のガスバリア層同士を重ねてもそれらが膠着しない特性をガスバリア性積層体に付与する。さらに驚くことに、疎水的な特性を有するスキン層がガスバリア層の表面に形成されても、その表面に対する印刷用インクなどの濡れ性は良好である。製造条件によって、ガスバリア層のスキン層の有無、あるいは形成されるスキン層の状態が異なる。鋭意検討した結果、本発明者らは、ガスバリア層と水との接触角と、好ましいスキン層との間に相関があり、その接触角が以下の条件を満たすときに、好ましいスキン層が形成されることを見出した。ガスバリア層と水との接触角が２０°未満のときはスキン層の形成が不充分なことがある。この場合、ガスバリア層の表面が水によって膨潤しやすくなり、水に濡れた状態で積層体同士を重ねておくと、まれにそれらが膠着する場合がある。また、接触角が２０°以上のときはスキン層形成が充分であり、ガスバリア層の表面は水によって膨潤しないため、膠着は起きない。ガスバリア層と水との接触角は好ましくは、２４°以上であり、さらに好ましくは２６°以上である。また、接触角が６５゜より大きいとスキン層が厚くなりすぎ、ガスバリア性積層体の透明性が低下する。したがって、接触角は６５゜以下であることが好ましく、６０゜以下であることがより好ましく、５８゜以下であることがさらに好ましい。
【００８５】
本発明のガスバリア性積層体は、基材およびガスバリア層に加えて、他の層（たとえば熱可塑性樹脂フィルムや紙）を含んでもよい。このような他の層を加えることによって、ガスバリア性積層体にヒートシール性を付与したり、ガスバリア性積層体の力学的物性を向上させたりすることができる。
【００８６】
基材に熱可塑性樹脂フィルムまたは紙（層）を用いる場合の本発明のガスバリア性積層体の具体例を以下に示す。なお、以下の具体例では、記載を簡略化するために「フィルム（層）」の表記を省略して材料のみを記載する場合がある。
【００８７】
本発明のガスバリア性積層体の構成の例には、以下の構成が含まれる。
（１）ガスバリア層／ポリエステル／ポリアミド／ポリオレフィン、
（２）ガスバリア層／ポリエステル／ガスバリア層／ポリアミド／ポリオレフィン、
（３）ポリエステル／ガスバリア層／ポリアミド／ポリオレフィン、
（４）ガスバリア層／ポリアミド／ポリエステル／ポリオレフィン、
（５）ガスバリア層／ポリアミド／ガスバリア層／ポリエステル／ポリオレフィン、
（６）ポリアミド／ガスバリア層／ポリエステル／ポリオレフィン、
（７）ガスバリア層／ポリオレフィン／ポリアミド／ポリオレフィン、
（８）ガスバリア層／ポリオレフィン／ガスバリア層／ポリアミド／ポリオレフィン、
（９）ポリオレフィン／ガスバリア層／ポリアミド／ポリオレフィン、
（１０）ガスバリア層／ポリオレフィン／ポリオレフィン、
（１１）ガスバリア層／ポリオレフィン／ガスバリア層／ポリオレフィン、
（１２）ポリオレフィン／ガスバリア層／ポリオレフィン、
（１３）ガスバリア層／ポリエステル／ポリオレフィン、
（１４）ガスバリア層／ポリエステル／ガスバリア層／ポリオレフィン、
（１５）ポリエステル／ガスバリア層／ポリオレフィン、
（１６）ガスバリア層／ポリアミド／ポリオレフィン、
（１７）ガスバリア層／ポリアミド／ガスバリア層／ポリオレフィン、
（１８）ポリアミド／ガスバリア層／ポリオレフィン、
（１９）ガスバリア／ポリエステル／紙、
（２０）ガスバリア層／ポリアミド／紙、
（２１）ガスバリア層／ポリオレフィン／紙、
（２２）ポリエチレン（ＰＥ）層／紙層／ＰＥ層／ガスバリア層／ポリエチレンテレフタレート（ＰＥＴ）層／ＰＥ層、
（２３）ポリエチレン（ＰＥ）層／紙層／ＰＥ層／ガスバリア層／ポリアミド層／ＰＥ層、
（２４）ＰＥ層／紙層／ＰＥ層／ガスバリア層／ＰＥ、
（２５）紙層／ＰＥ層／ガスバリア層／ＰＥＴ層／ＰＥ層、
（２６）ＰＥ層／紙層／ガスバリア層／ＰＥ層、
（２７）紙層／ガスバリア層／ＰＥＴ層／ＰＥ層、
（２８）紙層／ガスバリア層／ＰＥ層、
（２９）ガスバリア層／紙層／ＰＥ層、
（３０）ガスバリア層／ＰＥＴ層／紙層／ＰＥ層、
（３１）ＰＥ層／紙層／ＰＥ層／ガスバリア層／ＰＥ層／水酸基含有ポリマー層、
（３２）ＰＥ層／紙層／ＰＥ層／ガスバリア層／ＰＥ層／ポリアミド層、
（３３）ＰＥ層／紙層／ＰＥ層／ガスバリア層／ＰＥ層／ポリエステル層。
【００８８】
ガスバリア性積層体のヒートシール性や力学的特性などの観点からは、ポリオレフィンとしてはポリプロピレンまたはポリエチレンが好ましく、ポリエステルとしてはポリエチレンテレフタレート（ＰＥＴ）が好ましく、ポリアミドとしてはナイロン−６が好ましい。また、水酸基含有ポリマーとしてはエチレン−ビニルアルコール共重合体が好ましい。なお、各層の間に、必要に応じて、他の層、たとえばアンカーコート層や接着剤からなる層を設けてもよい。
【００８９】
本発明のガスバリア性積層体を用いて、包装体を得ることができる。この包装体は、様々な用途に適用でき、酸素ガスなどのガスのバリアが必要となる用途に好ましく用いられる。たとえば、本発明のガスバリア性積層体を用いてなる包装体は、レトルト食品の包装体として好ましく用いられる。また、紙層を含む基材を用いることによって、紙容器を得ることができる。
【００９０】
［ガスバリア性積層体の製造方法］
以下、本発明のガスバリア性積層体を製造するための方法について説明する。この方法によれば、本発明のガスバリア性積層体を容易に製造できる。本発明の製造方法に用いられる材料、および積層体の構成は、上述したものと同様であるので、重複する部分については説明を省略する場合がある。
【００９１】
本発明の製造方法は、工程（ｉ）および（ii）を含む。
【００９２】
工程（ｉ）は、加水分解性を有する特性基を含有する化合物（Ｌ）の加水分解縮合物と、重合体（Ｘ）とを含む組成物からなる層を基材上に形成する工程である。その層は、基材上に直接形成されるか、または他の層を介して基材上に形成される。化合物（Ｌ）は、化合物（Ａ）と化合物（Ｂ）とを含む。なお、化合物（Ｌ）に、カルボキシル基を含有する分子量が１００以下の化合物（Ｄ）を添加することによって、化合物（Ｌ）の加水分解、縮合の反応性を制御でき、これから得られるガスバリア性積層体のガスバリア性、耐熱水性は良好となる。化合物（Ｄ）の詳細は後述する。
【００９３】
化合物（Ａ）および化合物（Ｂ）、およびそれらの化合物の割合については、ガスバリア層を構成する組成物について説明したものと同様である。
【００９４】
次の工程（ii）は、２価以上の金属イオンを含む溶液に、工程（ｉ）で形成された層を接触させる工程である（以下、この工程をイオン化工程という場合がある）。たとえば、形成した層に２価以上の金属イオンを含む溶液を吹きつけたり、基材と基材上の層とをともに２価以上の金属イオンを含む溶液に浸漬したりすることによって行うことができる。工程（ii）によって、重合体（Ｘ）の官能基（Ｆ）に含まれる−ＣＯＯ−基の少なくとも一部が中和される。
【００９５】
以下、工程（ｉ）について詳細に説明する。なお、加水分解縮合していない化合物（Ｌ）とカルボン酸含有重合体とを混合すると、両者が反応してしまって溶液（Ｕ）の塗布が困難になることがある。そのため、工程（ｉ）は、
（ｉ−ａ）化合物（Ａ）および化合物（Ａ）の部分加水分解縮合物から選ばれる少なくとも１種の化合物と、カルボキシル基を含有し分子量が１００以下である化合物（Ｄ）と、を含む溶液（Ｓ）を調製する工程と、
（ｉ−ｂ）化合物（Ｂ）および化合物（Ｂ）の部分加水分解縮合物から選ばれる少なくとも１種の化合物と溶液（Ｓ）とを混合することによって溶液（Ｔ）を調製する工程と、
（ｉ−ｃ）溶液（Ｔ）中において、化合物（Ａ）と化合物（Ｂ）とを含む複数の化合物（Ｌ）の加水分解縮合物（オリゴマー（Ｖ））を形成する工程と、
（ｉ−ｄ）上記（ｉ−ｃ）の工程を経た溶液（Ｔ）と重合体（Ｘ）とを混合することによって溶液（Ｕ）を調製する工程と、
（ｉ−ｅ）溶液（Ｕ）を基材に塗工して乾燥させることによって層を形成する工程と、を含むことが極めて好ましい。
【００９６】
化合物（Ｌ）を加水分解縮合させたオリゴマー（Ｖ）は、より具体的には、化合物（Ｌ）が部分的に加水分解したもの、化合物（Ｌ）が完全に加水分解したもの、化合物（Ｌ）が部分的に加水分解縮合したもの、および化合物（Ｌ）が完全に加水分解しその一部が縮合したものから選ばれる少なくとも１つの金属元素含有化合物である。以下、そのような金属元素含有化合物を、「化合物（Ｌ）系成分」という場合がある。以下、工程（ｉ−ａ）、工程（ｉ−ｂ）、工程（ｉ−ｃ）、工程（ｉ−ｄ）および工程（ｉ−ｅ）について、より具体的に説明する。
【００９７】
工程（ｉ−ａ）は、化合物（Ｌ）を構成する化合物（Ａ）を特定の条件下で加水分解、縮合させる工程である。化合物（Ａ）、酸触媒、水および必要に応じて有機溶媒を含む反応系中において、化合物（Ａ）を加水分解、縮合させることが好ましい。具体的には、公知のゾルゲル法で用いられている手法を適用できる。加水分解、縮合をさせる際には反応を制御するためにカルボキシル基を含有し分子量が１００以下である化合物（Ｄ）（以下、単に化合物（Ｄ）と称する場合がある）を添加することが極めて好ましく、かかる化合物（Ｄ）を添加することによって、化合物（Ａ）を加水分解、縮合させる工程でゲル化を抑制することができる。
【００９８】
化合物（Ｄ）は、化合物（Ａ）、化合物（Ａ）が部分的に加水分解したもの、化合物（Ａ）が完全に加水分解したもの、化合物（Ａ）が部分的に加水分解縮合したもの、および化合物（Ａ）が完全に加水分解しその一部が縮合したものから選ばれる少なくとも１つが含まれる金属元素含有化合物（以下、この金属元素含有化合物を、「化合物（Ａ）系成分」という場合がある。）に添加し、化合物（Ｄ）が化合物（Ａ）系成分に作用することで、前記効果が発現する。化合物（Ｄ）の添加方法としては、化合物（Ａ）系成分が加水分解縮合反応によってゲル化する前に添加する方法であれば特に制限されるものではないが、好ましい方法として以下の方法を挙げることができる。まず、化合物（Ｄ）と水、必要に応じて有機溶媒を混合し化合物（Ｄ）の水溶液を調製し、続いて前記化合物（Ｄ）の水溶液を化合物（Ａ）系成分に添加することによって、化合物（Ａ）系成分に化合物（Ｄ）が作用した溶液（Ｓ）を得ることができる。化合物（Ｄ）と混合する水の使用量には制限はないが、高濃度で均一な溶液（Ｓ）を得る観点から、［水のモル数］／［化合物（Ｄ）のモル数］の比は、２５／１〜３００／１の範囲にあることが好ましく、５０／１〜２００／１の範囲にあることがより好ましく、７５／１〜１５０／１の範囲にあることがさらに好ましい。
【００９９】
化合物（Ｄ）の使用量に関して、化合物（Ａ）の反応制御および本発明のガスバリア性積層体のガスバリア性がより良好となる観点から、［化合物（Ｄ）のモル数］／［化合物（Ａ）のモル数］の比は、０．２５／１〜３０／１の範囲にあることが好ましく、０．５／１〜２０／１の範囲にあることがより好ましく、０．７５／１〜１０／１の範囲にあることがさらに好ましい。
【０１００】
化合物（Ｄ）は、カルボキシル基を含有し分子量が１００以下である化合物であれば特に制限されない。化合物（Ａ）と重合体（Ｘ）の官能基（Ｆ）との反応率が高まり、本発明のガスバリア性積層体の耐熱水性およびガスバリア性が良好となる観点から、化合物（Ｄ）として、酢酸、プロピオン酸、ヘキサン酸などを挙げることができ、酢酸が最も好ましい。
【０１０１】
工程（ｉ−ｂ）では、溶液（Ｔ）を調製する。具体的には、例えば、化合物（Ｌ）の構成成分である化合物（Ｂ）に、溶液（Ｓ）および必要に応じて有機溶媒を加え、その後、酸触媒、水および必要に応じて有機溶媒を添加する方法により溶液（Ｔ）を調製することができる。
【０１０２】
工程（ｉ−ｃ）では、たとえば、化合物（Ａ）系成分、化合物（Ｂ）、酸触媒、水、および必要に応じて有機溶媒を含む反応系中において、加水分解、縮合反応を行なわせる。この手法には、公知のゾルゲル法で用いられている手法を適用できる。これにより、化合物（Ａ）系成分、化合物（Ｂ）、化合物（Ｂ）が部分的に加水分解したもの、化合物（Ｂ）が完全に加水分解したもの、化合物（Ｂ）が部分的に加水分解縮合したもの、および化合物（Ｂ）が完全に加水分解しその一部が縮合したものから選ばれる少なくとも１つが含まれる金属元素含有化合物の溶液を得ることができる。
【０１０３】
このような工程で反応を行うことによって、オリゴマー（Ｖ）調製時のゲルの発生を防止でき、更に、オリゴマー（Ｖ）の反応性を制御できる。そのため、オリゴマー（Ｖ）と重合体（Ｘ）とを混合した際のゲル化を防ぐことができる。
【０１０４】
工程（ｉ−ａ）および工程（ｉ−ｂ）で用いる酸触媒としては、公知の酸を用いることができ、例えば、塩酸、硫酸、硝酸、ｐ−トルエンスルホン酸、安息香酸、酢酸、乳酸、酪酸、炭酸、シュウ酸、マレイン酸等を用いることができる。その中でも塩酸、硫酸、硝酸、酢酸、乳酸、酪酸が特に好ましい。酸触媒の好ましい使用量は、使用する酸の種類によって異なるが、化合物（Ｌ）の金属原子１モルに対して、１×１０-5〜１０モルの範囲にあることが好ましく、１×１０-4〜５モルの範囲にあることがより好ましく、５×１０-4〜１モルの範囲にあることがさらに好ましい。酸触媒の使用量がこの範囲にある場合、ガスバリア性が高いガスバリア性積層体が得られる。
【０１０５】
また、工程（ｉ−ａ）および工程（ｉ−ｂ）で用いる水の使用量は、化合物（Ｌ）の種類によって異なるが、化合物（Ｌ）の加水分解性を有する特性基１当量に対して、０．０５〜１０当量の範囲であることが好ましく、０．１〜５当量の範囲であることがより好ましく、０．２〜３当量の範囲であることがさらに好ましい。水の使用量がこの範囲にある場合、得られるガスバリア性積層体のガスバリア性が特に優れる。なお、工程（ｉ−ａ）および工程（ｉ−ｂ）において、塩酸のように水を含有する成分を使用する場合には、その成分によって導入される水の量も考慮して水の使用量を決定することが好ましい。
【０１０６】
さらに、工程（ｉ−ａ）および工程（ｉ−ｂ）においては、必要に応じて有機溶媒を使用してもよい。使用される有機溶媒は化合物（Ｌ）が溶解する溶媒であれば特に限定されない。たとえば、有機溶媒として、メタノール、エタノール、イソプロパノール、ノルマルプロパノール等のアルコール類が好適に用いられ、化合物（Ｌ）が含有するアルコキシ基と同種の分子構造（アルコキシ成分）を有するアルコールがより好適に用いられる。具体的には、テトラメトキシシランに対してはメタノールが好ましく、テトラエトキシシランに対してはエタノールが好ましい。有機溶媒の使用量は、特に限定されないが、化合物（Ｌ）の濃度が１〜９０重量％、より好ましくは１０〜８０重量％、さらに好ましくは１０〜６０重量％となる量であることが好ましい。
【０１０７】
工程（ｉ−ａ）、工程（ｉ−ｂ）および工程（ｉ−ｃ）において、反応系中において化合物（Ｌ）の加水分解、縮合を行う際に、反応系の温度は必ずしも限定されるものではないが、通常２〜１００℃の範囲であり、好ましくは４〜６０℃の範囲であり、さらに好ましくは６〜５０℃の範囲である。反応時間は酸触媒の量、種類等の反応条件に応じて相違するが、通常０．０１〜６０時間の範囲であり、好ましくは０．１〜１２時間の範囲であり、より好ましくは０．１〜６時間の範囲である。また、反応は、空気、二酸化炭素、窒素、アルゴンなどの各種気体の雰囲気下で行なうことができる。
【０１０８】
工程（ｉ−ｄ）は、工程（ｉ−ｃ）で得られたオリゴマー（Ｖ）を含む溶液（Ｔ）と、カルボン酸含有重合体（＝重合体（Ｘ））と混合して溶液（Ｕ）を調製する工程である。溶液（Ｕ）は、溶液（Ｔ）、カルボン酸含有重合体、ならびに必要に応じて水および有機溶剤を用いて調製することができる。たとえば、カルボン酸含有重合体を溶解させた溶液に、溶液（Ｔ）を添加して混合する方法を採用できる。また、溶液（Ｔ）に、カルボン酸含有重合体を水または有機溶媒に溶解させた溶液を添加して混合する方法も採用できる。いずれの方法においても、添加する溶液（Ｔ）またはカルボン酸含有重合体を溶解させた溶液は、一度に添加しても良いし、分割して添加してもよい。
【０１０９】
工程（ｉ−ｄ）におけるカルボン酸含有重合体を溶解させた溶液は以下の方法により調整できる。使用する溶媒は、カルボン酸含有重合体の種類に応じて選択すればよい。たとえば、ポリアクリル酸やポリメタクリル酸などの水溶性の重合体の場合には、水が好適である。イソブチレン−無水マレイン酸共重合体やスチレン−無水マレイン酸共重合体などの重合体の場合には、アンモニア、水酸化ナトリウムや水酸化カリウムなどのアルカリ性物質を含有する水が好適である。また、カルボン酸含有重合体の溶解の妨げにならない限り、メタノール、エタノール等のアルコール類；テトラヒドロフラン、ジオキサン、トリオキサン等のエーテル類；アセトン、メチルエチルケトン等のケトン類；エチレングリコール、プロピレングリコール等のグリコール類；メチルセロソルブ、エチルセロソルブ、ｎ−ブチルセロソルブ等のグリコール誘導体；グリセリン；アセトニトリル、ジメチルホルムアミド、ジメチルスルホキシド、スルホラン、ジメトキシエタンなどを併用することも可能である。
【０１１０】
溶液（Ｕ）に含まれるカルボン酸含有重合体においては、官能基（Ｆ）に含まれる−ＣＯＯ−基の一部（たとえば０．１〜１０モル％）が１価のイオンによって中和されていてもよい。１価イオンによる官能基（Ｆ）の中和度は、得られるガスバリア性積層体の透明性が良好となる観点から、０．５〜５モル％の範囲にあることがより好ましく、０．７〜３モル％の範囲にあることがさらに好ましい。１価のイオンとしては、たとえば、アンモニウムイオン、ピリジニウムイオン、ナトリウムイオン、カリウムイオン、リチウムイオンなどが挙げられ、アンモニウムイオンが好ましい。
【０１１１】
溶液（Ｕ）の固形分濃度は、溶液（Ｕ）の保存安定性、および溶液（Ｕ）の基材に対する塗工性の観点から、３重量％〜２０重量％の範囲にあることが好ましく、４重量％〜１５重量％の範囲にあることがより好ましく、５重量％〜１２重量％の範囲にあることがさらに好ましい。
【０１１２】
溶液（Ｕ）の保存安定性、および得られるガスバリア性積層体のガスバリア性の観点から、溶液（Ｕ）のｐＨは１．０〜７．０の範囲にあることが好ましく、１．０〜６．０の範囲にあることがより好ましく、１．５〜４．０の範囲にあることがさらに好ましい。
【０１１３】
溶液（Ｕ）のｐＨは、公知の方法で調整でき、たとえば、塩酸、硝酸、硫酸、リン酸、酢酸、酪酸、硫酸アンモニウム等の酸性化合物や水酸化ナトリウム、水酸化カリウム、アンモニア、トリメチルアミン、ピリジン、炭酸ナトリウム、酢酸ナトリウム等の塩基性化合物を添加することによって調整できる。このとき、溶液中に１価の陽イオンをもたらす塩基性化合物を用いると、カルボン酸含有重合体のカルボキシル基および／またはカルボン酸無水物基の一部を１価のイオンで中和することができるという効果が得られる。
【０１１４】
工程（ｉ−ｅ）について説明する。工程（ｉ−ｄ）で調製される溶液（Ｕ）は、時間の経過とともに状態が変化し、最終的にはゲル状の組成物となる。溶液（Ｕ）がゲル状になるまでの時間は、溶液（Ｕ）の組成に依存する。基材に溶液（Ｕ）を安定的に塗工するためには、溶液（Ｕ）は、長時間にわたってその粘度が安定し、その後、徐々に粘度上昇するようなものであることが好ましい。溶液（Ｕ）は、化合物（Ｌ）系成分の全量を添加した時を基準として、２５℃で２日間静置した後においても、ブルックフィールド粘度計（Ｂ型粘度計：６０ｒｐｍ）で測定した粘度が１Ｎ・ｓ／ｍ2以下（より好ましくは０．５Ｎ・ｓ／ｍ2以下で、特に好ましくは０．２Ｎ・ｓ／ｍ2以下）となるように組成を調整することが好ましい。また、溶液（Ｕ）は、２５℃で１０日間静置した後においても、その粘度が１Ｎ・ｓ／ｍ2以下（より好ましくは０．１Ｎ・ｓ／ｍ2以下で、特に好ましくは０．０５Ｎ・ｓ／ｍ2以下）となるように組成を調整することがより好ましい。また、溶液（Ｕ）は、５０℃で１０日間静置した後においても、その粘度が１Ｎ・ｓ／ｍ2以下（より好ましくは０．１Ｎ・ｓ／ｍ2以下で、特に好ましくは０．０５Ｎ・ｓ／ｍ2以下）となるように組成を調整することがさらに好ましい。溶液（Ｕ）の粘度が上記の範囲にある場合、貯蔵安定性に優れるとともに、得られるガスバリア性積層体のガスバリア性がより良好になることが多い。
【０１１５】
溶液（Ｕ）の粘度が上記範囲内になるように調整するには、例えば、固形分の濃度を調整する、ｐＨを調整する、カルボキシメチルセルロース、でんぷん、ベントナイト、トラガカントゴム、ステアリン酸塩、アルギン酸塩、メタノール、エタノール、ｎ−プロパノール、イソプロパノールなどの粘度調節剤を添加するといった方法を用いることができる。
【０１１６】
また、基材への溶液（Ｕ）の塗工を容易にするために、溶液（Ｕ）の安定性が阻害されない範囲で、溶液（Ｕ）に均一に混合することができる有機溶剤を添加してもよい。添加可能な有機溶剤としては、たとえば、メタノール、エタノール、ｎ−プロパノール、イソプロパノールなどのアルコール；テトラヒドロフラン、ジオキサン、トリオキサン等のエーテル；アセトン、メチルエチルケトン、メチルビニルケトン、メチルイソプロピルケトン等のケトン；エチレングリコール、プロピレングリコール等のグリコール；メチルセロソルブ、エチルセロソルブ、ｎ−ブチルセロソルブ等のグリコール誘導体；グリセリン；アセトニトリル、ジメチルホルムアミド、ジメチルアセトアミド、ジメチルスルホキシド、スルホラン、ジメトキシエタンなどが挙げられる。
【０１１７】
また、溶液（Ｕ）は、所望により、本発明の効果を損なわない範囲内において、炭酸塩、塩酸塩、硝酸塩、炭酸水素塩、硫酸塩、硫酸水素塩、リン酸塩、ホウ酸塩、アルミン酸塩のような無機酸金属塩；シュウ酸塩、酢酸塩、酒石酸塩、ステアリン酸塩のような有機酸金属塩；アルミニウムアセチルアセトナートのようなアセチルアセトナート金属錯体、チタノセンなどのシクロペンタジエニル金属錯体、シアノ金属錯体等の金属錯体；層状粘土化合物、架橋剤、上述したアミノ基を二つ以上含む化合物（Ｐ）、上述した水酸基を二つ以上含む化合物（Ｑ）、及びそれ以外の高分子化合物、可塑剤、酸化防止剤、紫外線吸収剤、難燃剤等を含んでいてもよい。また、溶液（Ｕ）は、金属酸化物の微粉末やシリカ微粉末などを含んでいてもよい。
【０１１８】
工程（ｉ−ｄ）で調製された溶液（Ｕ）は、工程（ｉ−ｅ）において基材の少なくとも一方の面に塗工される。溶液（Ｕ）を塗工する前に、基材の表面を公知のアンカーコーティング剤で処理するか、基材の表面に公知の接着剤を塗布してもよい。溶液（Ｕ）を基材に塗工する方法は、特に限定されず、公知の方法を用いることができる。好ましい方法としては、たとえば、キャスト法、ディッピング法、ロールコーティング法、グラビアコート法、スクリーン印刷法、リバースコート法、スプレーコート法、キスコート法、ダイコート法、メタリングバーコート法、チャンバードクター併用コート法、カーテンコート法などが挙げられる。
【０１１９】
工程（ｉ−ｅ）で溶液（Ｕ）を基材上に塗工した後、溶液（Ｕ）に含まれる溶媒を除去することによって、イオン化工程前の積層体（積層体（Ｉ））が得られる。溶媒の除去の方法は特に制限がなく、公知の方法を適用できる。具体的には、熱風乾燥法、熱ロール接触法、赤外線加熱法、マイクロ波加熱法などの方法を単独で、または組み合わせて適用できる。乾燥温度は、基材の流動開始温度よりも１５〜２０℃以上低く、かつカルボン酸含有重合体の熱分解開始温度よりも１５〜２０℃以上低い温度であれば特に制限されない。乾燥温度は、７０℃〜２００℃の範囲にあることが好ましく、８０〜１８０℃の範囲にあることがより好ましく、９０〜１６０℃の範囲にあることがさらに好ましい。溶媒の除去は、常圧下または減圧下のいずれで実施してもよい。
【０１２０】
本発明のガスバリア性積層体では、ガスバリア層の表面に、化合物（Ｌ）の加水分解性縮合物からなるスキン層が形成されていることが好ましい。また、前記したように、スキン層が厚くなりすぎることは、ガスバリア性積層体の透明性が低下するために好ましくない。適度の厚さを有するスキン層を形成する方法について、以下に記載する。本発明者らが鋭意検討した結果によれば、スキン層の形成の有無、およびスキン層の形成の状態は、化合物（Ｌ）の加水分解性縮合物の反応度、化合物（Ｌ）の組成、溶液（Ｕ）に使用されている溶媒、溶液（Ｕ）を基材に塗工した後の溶液（Ｕ）の乾燥される速度などに依存する。例えば、ガスバリア層表面に対する水の接触角を測定し、接触角が前記した所定の範囲より小さい場合には、工程（ｉ−ａ）、工程（ｉ−ｃ）の反応時間を長くすることで、接触角を大きくすること（すなわち適切なスキン層を形成すること）が可能である。逆に接触角が前記した所定の範囲より大きい場合には、工程（ｉ−ａ）、工程（ｉ−ｃ）の反応時間を短くすることによって、接触角を小さくすることが可能である。
【０１２１】
工程（ii）によって、上記の工程によって得られる積層体（Ｉ）を２価以上の金属イオンを含む溶液（以下、「溶液（ＩＷ）」という場合がある）に接触させること（イオン化工程）によって、本発明のガスバリア性積層体（積層体（II））が得られる。なお、イオン化工程は、本発明の効果を損なわない限り、どのような段階で行ってもよい。たとえば、イオン化工程は、包装材料の形態に加工する前あるいは加工した後に行ってもよいし、さらに包装材料中に内容物を充填して密封した後に行ってもよい。
【０１２２】
溶液（ＩＷ）は、溶解によって２価以上の金属イオンを放出する化合物（多価金属化合物）を、溶媒に溶解させることによって調製できる。溶液（ＩＷ）を調製する際に使用する溶媒としては、水を使用することが望ましいが、水と混和しうる有機溶媒と水との混合物であってもよい。そのような有機溶媒としては、メタノール、エタノール、ｎ−プロパノール、イソプロパノールなどのアルコール；テトラヒドロフラン、ジオキサン、トリオキサン等のエーテル；アセトン、メチルエチルケトン、メチルビニルケトン、メチルイソプロピルケトン等のケトン；エチレングリコール、プロピレングリコール等のグリコール；メチルセロソルブ、エチルセロソルブ、ｎ−ブチルセロソルブ等のグリコール誘導体；グリセリン；アセトニトリル、ジメチルホルムアミド、ジメチルアセトアミド、ジメチルスルホキシド、スルホラン、ジメトキシエタン等の有機溶媒を挙げることができる。
【０１２３】
多価金属化合物としては、本発明のガスバリア性積層体に関して例示した金属イオン（すなわち２価以上の金属イオン）を放出する化合物を用いることができる。たとえば、酢酸カルシウム、水酸化カルシウム、水酸化バリウム、塩化カルシウム、硝酸カルシウム、炭酸カルシウム、酢酸マグネシウム、水酸化マグネシウム、塩化マグネシウム、炭酸マグネシム、酢酸鉄（II）、塩化鉄（II）、酢酸鉄（III）、塩化鉄（III）、酢酸亜鉛、塩化亜鉛、酢酸銅（II）、酢酸銅（III）、酢酸鉛、酢酸水銀（II）、酢酸バリウム、酢酸ジルコニウム、塩化バリウム、硫酸バリウム、硫酸ニッケル、硫酸鉛、塩化ジルコニウム、硝酸ジルコニウム、硫酸アルミニウム、カリウムミョウバン（ＫＡｌ（ＳＯ4）2）、硫酸チタン（ＩＶ）などを用いることができる。多価金属化合物は、１種類のみを用いても、２種類以上を組み合わせて用いてもよい。好ましい多価金属化合物としては、酢酸カルシウム、水酸化カルシウム、酢酸マグネシウム、酢酸亜鉛が挙げられる。なお、これらの多価金属化合物は、水和物の形態で用いてもよい。
【０１２４】
溶液（ＩＷ）における多価金属化合物の濃度は、特に制限されないが、好ましくは５×１０-4重量％〜５０重量％の範囲にあり、より好ましくは１×１０-2重量％〜３０重量％の範囲にあり、さらに好ましくは１重量％〜２０重量％の範囲にある。
【０１２５】
溶液（ＩＷ）に積層体（Ｉ）を接触させる際において、溶液（ＩＷ）の温度は、特に制限されないが、温度が高いほどカルボキシル基含有重合体のイオン化速度が速い。その温度は、たとえば３０〜１４０℃の範囲にあり、好ましくは４０℃〜１２０℃の範囲にあり、さらに好ましくは５０℃〜１００℃の範囲にある。
【０１２６】
溶液（ＩＷ）に積層体（Ｉ）を接触させた後、その積層体に残留した溶媒を除去することが望ましい。溶媒の除去の方法は、特に制限がなく、公知の方法を適用できる。具体的には、熱風乾燥法、熱ロール接触法、赤外線加熱法、マイクロ波加熱法といった乾燥法を単独で、または２種以上を組み合わせて適用できる。溶媒の除去を行う温度は、基材の流動開始温度よりも１５〜２０℃以上低く、かつカルボン酸含有重合体の熱分解開始温度よりも１５〜２０℃以上低い温度であれば特に制限されない。乾燥温度は、好ましくは４０〜２００℃の範囲にあり、より好ましくは６０〜１５０℃の範囲にあり、さらに好ましくは８０〜１３０℃の範囲にある。溶媒の除去は、常圧下または減圧下のいずれで実施してもよい。
【０１２７】
また、ガスバリア性積層体の表面の外観を損なわないためには、溶媒の除去を行う前または後に、積層体の表面に付着した過剰の多価金属化合物を除去することが好ましい。多価金属化合物を除去する方法としては、多価金属化合物が溶解していく溶剤を用いた洗浄が好ましい。多価金属化合物が溶解していく溶剤としては、溶液（ＩＷ）に用いることができる溶媒を用いることができ、溶液（ＩＷ）の溶媒と同一のものを用いることが好ましい。
【０１２８】
本発明の製造方法では、工程（ｉ）ののちであって工程（ii）の前および／または後に、工程（ｉ）で形成された層を１２０〜２４０℃の温度で熱処理する工程をさらに含んでもよい。すなわち、積層体（Ｉ）または（II）に対して熱処理を施してもよい。熱処理は、塗工された溶液（Ｕ）の溶媒の除去がほぼ終了した後であれば、どの段階で行ってもよいが、イオン化工程を行う前の積層体（すなわち積層体（Ｉ））を熱処理することによって、表面の外観が良好なガスバリア性積層体が得られる。熱処理の温度は、好ましくは１２０℃〜２４０℃の範囲にあり、より好ましくは１４０〜２４０℃の範囲にあり、さらに好ましくは１６０℃〜２２０℃の範囲にある。熱処理は、空気中、窒素雰囲気下、アルゴン雰囲気下などで実施することができる。
【０１２９】
また、本発明の製造方法では、積層体（Ｉ）または（II）に、紫外線を照射してもよい。紫外線照射は、塗工された溶液（Ｕ）の溶媒の除去がほぼ終了した後であれば、いつ行ってもよい。その方法は、特に限定されず、公知の方法を適用できる。照射する紫外線の波長は、１７０〜２５０ｎｍの範囲にあることが好ましく、１７０〜１９０ｎｍの範囲及び／又は２３０〜２５０ｎｍの範囲にあることがより好ましい。また、紫外線照射に代えて、電子線やγ線などの放射線の照射を行ってもよい。
【０１３０】
熱処理と紫外線照射は、どちらか一方のみを行ってもよいし、両者を併用してもよい。熱処理及び／又は紫外線照射を行うことによって、積層体のガスバリア性能がより高度に発現する場合がある。
【０１３１】
基材とガスバリア層との間に接着層（Ｈ）を配置するために、溶液（Ｕ）の塗工前に、基材の表面に処理（アンカーコーティング剤による処理、または接着剤の塗布）を施してもよい。その場合、工程（ｉ）（溶液（Ｕ）の塗工）の後であって上記熱処理および工程（ii）（イオン化工程）の前に、溶液（Ｕ）が塗工された基材を、比較的低温下に長時間放置する熟成処理を行うことが好ましい。熟成処理の温度は、３０〜２００℃の範囲にあることが好ましく、３０〜１５０℃の範囲にあることがより好ましく、３０〜１２０℃の範囲にあることがさらに好ましい。熟成処理の時間は、０．５〜１０日の範囲にあることが好ましく、１〜７日の範囲にあることがより好ましく、１〜５日の範囲にあることがさらに好ましい。このような熟成処理を行うことによって、基材とガスバリア層との間の接着力がより強固となる。この熟成処理ののちに、さらに上記熱処理（１２０℃〜２４０℃の熱処理）を行うことが好ましい。
【０１３２】
本発明のガスバリア性積層体は、酸素、水蒸気、炭酸ガス、窒素等の気体に対して優れたバリア性を有し、その優れたバリア性を高湿度条件下でも屈曲条件に晒された後でも高度に保持し得る。さらに、レトルト処理を施したのちでも、優れたガスバリア性を示す。このように、本発明のガスバリア性積層体は、湿度等の環境条件に左右されない良好なガスバリア性を有し、屈曲条件に晒された後でも高いガスバリア性を示すため、様々な用途に適用できる。たとえば、本発明のガスバリア性積層体は、食品用包装材料（特にレトルト食品用包装材料）として特に有用である。また、本発明のガスバリア性積層体は、農薬や医薬などの薬品、精密材料などの産業資材、および衣料などを包装するための包装材料として用いることもできる。
【実施例】
【０１３３】
以下に、実施例を挙げて本発明をさらに詳しく説明するが、本発明はこれらの実施例によって限定されない。【０１３４】
以下の実施例における測定および評価は、次に示す（１）〜（９）の方法によって実施した。なお、測定方法および評価方法についての以下の説明で用いられる略称の説明は、後述する場合がある。また、測定結果および評価結果については、実施例および比較例の説明のあとに掲載する表に記載する。【０１３５】
（１）レトルト処理前の酸素バリア性
酸素透過量測定装置（モダンコントロール社製「ＭＯＣＯＮ  ＯＸ−ＴＲＡＮ２／２０」）を用いて酸素透過度を測定した。温度２０℃、酸素圧１気圧、キャリアガス圧力１気圧の条件下で、酸素透過度（単位：ｃｃ／ｍ2／ｄａｙ／ａｔｍ）を測定した（ｃｃ＝ｃｍ3）。キャリアガスとしては２体積％の水素ガスを含む窒素ガスを使用した。このとき、湿度を８５％ＲＨとし、酸素供給側とキャリアガス側とを同一の湿度とした。基材の片面のみにガスバリア層を形成した積層体については、酸素供給側にガスバリア層が向きキャリアガス側に基材が向くように積層体をセットした。【０１３６】
（２）１０％伸長後でレトルト処理前の酸素バリア性
まず、積層体を３０ｃｍ×２１ｃｍに切り出した。次に、切り出した積層体を、２３℃、５０％ＲＨの条件で手動伸長装置を用いて１０％伸長し、伸長状態で５分間保持した。その後、上記と同様の手法で酸素透過度を測定した。【０１３７】
（３）接触角
積層体を温度２０℃、湿度６５％ＲＨの条件下で２４時間調湿を行った。その後、自動接触角計（協和界面科学製、ＤＭ５００）を用いて、温度２０℃、湿度６５％ＲＨの条件で２μＬの水をガスバリア層上に滴下した。そして、日本工業規格（ＪＩＳ）−Ｒ３２５７に準拠した方法で、ガスバリア層と水との接触角を測定した。【０１３８】
（４）引っ張り強伸度、ヤング率
積層体を温度２３℃、湿度５０％ＲＨの条件下で２４時間調湿を行った。その後、積層体を、ＭＤ方向およびＴＤ方向に対して１５ｃｍ×１５ｍｍに切り出した。切り出した積層体について、温度２３℃、湿度５０％ＲＨの条件で、ＪＩＳ−Ｋ７１２７に準拠した方法によって、引っ張り強伸度およびヤング率を測定した。【０１３９】
（５）乾熱収縮率
積層体を１０ｃｍ×１０ｃｍに切り出し、ＭＤおよびＴＤにおける長さをノギスで測定した。この積層体を、乾燥機中において８０℃で５分間加熱し、加熱後のＭＤおよびＴＤにおける長さを測定した。そして、以下の式から乾熱収縮率（％）を測定した。
乾熱収縮率（％）＝（ｌb−ｌa）×１００／ｌb
［式中、ｌbは加熱前の長さを表す。ｌaは加熱後の長さを表す。］【０１４０】
（６）金属イオンによるカルボキシル基の中和度（イオン化度）
［ＦＴ−ＩＲによるイオン化度の算出］
数平均分子量１５０，０００のポリアクリル酸を蒸留水に溶解し、所定量の水酸化ナトリウムでカルボキシル基を中和した。得られたポリアクリル酸の中和物の水溶液を、基材上に、イオン化度の測定の対象となる積層体のガスバリア層と同じ厚さになるようにコートし、乾燥させた。基材には、２液型のアンカーコート剤（三井武田ケミカル株式会社製、タケラック６２６（商品名）およびタケネートＡ５０（商品名）、以下「ＡＣ」と略記することがある）を表面にコートした延伸ナイロンフィルム（ユニチカ株式会社製、エンブレム  ＯＮ−ＢＣ（商品名）、厚さ１５μｍ、以下「ＯＮ」と略記することがある）を用いた。このようにして、カルボキシル基の中和度が、０、２５、５０、７５、８０、９０モル％の標準サンプル［積層体（ポリアクリル酸の中和物からなる層／ＡＣ／ＯＮ）］を作製した。これらのサンプルについて、フーリエ変換赤外分光光度計（Ｐｅｒｋｉｎ  Ｅｌｍｅｒ製、Ｓｐｅｃｔｒｕｍ  Ｏｎｅ）を用いて、ＡＴＲ（全反射測定）のモードで、赤外吸収スペクトルを測定した。そして、ポリアクリル酸の中和物からなる層に含まれるＣ＝Ｏ伸縮振動に対応する２つのピーク、すなわち、１６００ｃｍ-1〜１８５０ｃｍ-1の範囲に観察されるピークと１５００ｃｍ-1〜１６００ｃｍ-1の範囲に観察されるピークとについて、吸光度の最大値の比を算出した。そして、算出した比と、各標準サンプルのイオン化度とを用いて検量線１を作成した。【０１４１】
基材として延伸ナイロンフィルム（上記「ＯＮ」）を用いた積層体について、フーリエ変換赤外分光光度計（Ｐｅｒｋｉｎ  Ｅｌｍｅｒ製、Ｓｐｅｃｔｒｕｍ  Ｏｎｅ）を用いて、ＡＴＲ（全反射測定）のモードで、ガスバリア層に含まれるＣ＝Ｏ伸縮振動のピークを観察した。イオン化前のカルボン酸含有重合体のカルボキシル基のＣ＝Ｏ伸縮振動に帰属されるピークは、１６００ｃｍ-1〜１８５０ｃｍ-1の範囲に観察された。また、イオン化された後のカルボキシル基のＣ＝Ｏ伸縮振動は１５００ｃｍ-1〜１６００ｃｍ-1の範囲に観察された。そして、それぞれの範囲における最大の吸光度からその比を算出し、その比と上記検量線１とを用いてイオン化度を求めた。【０１４２】
［蛍光Ｘ線によるイオン化度の算出］
基材として前述したＯＮを用いた積層体について、ＦＴ−ＩＲの測定よりイオン化度の異なる標準サンプルを作製した。具体的には、イオン化度（イオン：カルシウムイオン）が０〜１００モル％間で約１０モル％ずつ異なる１１種類の標準サンプルを作製した。各々のサンプルについて、波長分散型蛍光Ｘ線装置（株式会社リガク製、ＺＳＸｍｉｎｉII）を用いて、カルシウム元素の蛍光Ｘ線強度を測定し、予めＦＴ−ＩＲで測定したイオン化度から検量線２を作成した。得られた検量線２を用いて、各種条件で作製した積層体のカルシウムイオン化度を算出した。【０１４３】
他の金属イオン（マグネシウムイオンや亜鉛イオン等）でイオン化する場合に関しても、上記と同様の方法で検量線２を作成し、イオン化度を算出した。【０１４４】
ＯＮ以外の基材を用いた積層体（ＰＥＴなど）についても、蛍光Ｘ線強度測定により得られた検量線２を用いて、イオン化度を算出した。【０１４５】
（７）加水分解縮合物および重合体（Ｘ）の重量
上述した方法によって、化合物（Ｌ）に由来する無機成分の重量、および、化合物（Ｌ）に由来する有機成分の重量と重合体（Ｘ）に由来する有機成分の重量との合計を算出した。【０１４６】
（８）レトルト処理後の酸素バリア性
ラミネート体（サイズ：１２ｃｍ×１２ｃｍ）を２枚作製した。そして、その２枚を、無延伸ポリプロピレンフィルム（トーセロ株式会社製、ＲＸＣ−１８（商品名）、厚さ５０μｍ、以下「ＣＰＰ」と略記することがある）が内側になるように重ねあわせたのち、ラミネート体の３辺をその端から５ｍｍまでヒートシールした。ヒートシールされた２枚のラミネート体の間に蒸留水８０ｇを注入したのち、残された第４辺を同様にヒートシールした。このようにして、蒸留水が中に入ったパウチを作製した。【０１４７】
次に、そのパウチをレトルト処理装置（日阪製作所製、フレーバーエース  ＲＣＳ−６０）に入れ、１２０℃、３０分、０．１５ＭＰａの条件でレトルト処理を施した。レトルト処理後、加熱を停止し、レトルト処理装置の内部温度が６０℃になった時点で、レトルト処理装置からパウチを取り出した。そして、２０℃、６５％ＲＨの室内でパウチを１時間放置した。その後、ヒートシールされた部分をはさみで切り取り、ラミネート体の表面に付着した水を、紙タオルを軽く押し付けることによって拭き取った。その後、２０℃、８５％ＲＨに調整したデシケータ内にパウチを１日以上放置した。このようなレトルト処理がされたラミネート体の酸素透過度を測定することによって、レトルト処理後の酸素バリア性を評価した。【０１４８】
酸素透過度は、酸素透過量測定装置（モダンコントロール社製「ＭＯＣＯＮ  ＯＸ−ＴＲＡＮ２／２０」）を用いて測定した。具体的には、酸素供給側にガスバリア層が向きキャリアガス側にＣＰＰが向くように積層体をセットし、温度２０℃、酸素供給側の湿度８５％ＲＨ、キャリアガス側の湿度８５％ＲＨ、酸素圧１気圧、キャリアガス圧力１気圧の条件下で酸素透過度（単位：ｃｃ／ｍ2／ｄａｙ／ａｔｍ）を測定した。【０１４９】
（９）レトルト処理後外観
まず、レトルト処理後の酸素バリア性の測定で用いたパウチと同様のパウチを作製した。このパウチを、１３５℃、６０分、０．２５ＭＰａの条件でレトルト処理を行った。レトルト処理後、加熱を停止し、内部温度が６０℃になった時点で、レトルト処理装置からパウチを取り出し、２０℃、６５％ＲＨの室内でパウチを１時間放置した。その後外観観察を行い、レトルト前と同様に曇りがない場合を「非常に良好（Ｓ）」、やや曇りがあるが実用上問題がない場合は「良好（Ａ）」、レトルト前と比べ明らかに曇りがある場合については「不良（Ｂ）」と判定した。【０１５０】
以下の各実施例と参考例１および２とを比較すると、各実施例の積層体は、コート層が薄いにも拘わらず、レトルト処理前後の酸素バリア性が参考例１および２の積層体と同等かそれ以上であり、ガスバリア性および耐熱水性に優れていた。さらに、各実施例の積層体は、引っ張り強伸度およびヤング率に関して、参考例３および４で示される基材フィルム自体の性能に近づいていた。また、各実施例の積層体は、乾熱収縮率に関して、参考例１および２の積層体と比較して改善されていた。すなわち、各実施例の積層体は加工性に優れていた。また、過酷な条件でレトルト処理を行ったときに、参考例１および２の積層体はわずかに外観変化を起こしたが、実施例の積層体では外観変化はなく、実施例の積層体は優れた耐熱水性を示した。【０１５１】
実施例１、２では混合液（Ｔ）調製時の反応時間を１時間とし、それ以降の実施例ではその反応時間を５時間とした。反応時間を１時間から５時間へ延ばすことによって、ガスバリア層の接触角を大きくすることができ、スキン層を厚くすることができた。スキン層を厚くすることによって、選択されることがあまりない重さ（５ｋｇ）の内容物が入れられたパウチを過酷な条件でレトルト処理を行った後に、濡れた状態のガスバリア層同士を重ねておいたときでさえ、ガスバリア層同士が膠着することはなかった。【０１５２】
＜実施例１＞
数平均分子量１５０，０００のポリアクリル酸（ＰＡＡ）を蒸留水で溶解し、水溶液中の固形分濃度が１３重量％であるＰＡＡ水溶液を得た。続いて、このＰＡＡ水溶液に、１３％アンモニア水溶液を加え、ＰＡＡのカルボキシル基の１モル％を中和して、ＰＡＡの部分中和水溶液を得た。【０１５３】
また酢酸６０重量部と蒸留水１８００重量部を混合し、この酢酸水溶液にアルミニウムイソプロポキシド（ＡＩＰ）２０４重量部（ＡＩＰ／酢酸／蒸留水＝１／１／１００(モル比）)を撹拌しながら加え、その後８０℃で１時間加熱することで濃度が９．８８重量％のＡＩＰ水溶液（Ｓ１）を得た。【０１５４】
続いて、Ａｌ／Ｓｉのモル比が１．２／９８．８、［テトラメトキシシラン（ＴＭＯＳ）およびＡＩＰに由来する無機成分］／［ＰＡＡの部分中和物］の重量比が４０．２／５９．８となるように混合液（Ｕ１）を調製した。具体的には、まず、ＴＭＯＳ５０重量部をメタノール５０重量部に溶解し、これに上記９．８８重量％のＡＩＰ水溶液（Ｓ１）を８．５重量部加えた。さらに、ＴＭＯＳに対する水の割合が１．９５モル当量となるよう蒸留水を３．３重量部と０．１Ｎの塩酸８．２重量部を加え、１０℃で１時間、加水分解および縮合反応を行い、混合液（Ｔ１）を得た。続いて、混合液（Ｔ１）を、蒸留水４２５重量部およびメタノール２２２重量部で希釈した後、攪拌しながら上記ＰＡＡの部分中和物の水溶液（濃度１３重量％）２２８重量部を速やかに添加し、固形分濃度５重量％の混合液（Ｕ１）を得た。【０１５５】
一方、酢酸エチル６７重量部に溶解させた２液型のアンカーコート剤（三井武田ケミカル株式会社製：タケラックＡ−６２６（商品名）１重量部およびタケネートＡ−５０（商品名）２重量部）を、延伸ポリエチレンテレフタレートフィルム（東レ株式会社製、ルミラーＰ６０（商品名）、厚さ１２μｍ、以下「ＰＥＴ」と略記することがある）上に塗工し、乾燥させることによってアンカーコート層を有する基材（ＡＣ（０．１μｍ）／ＰＥＴ（１２μｍ））を作製した。この基材のアンカーコート層上に、乾燥後の厚さが０．４μｍとなるようにバーコータによって混合液（Ｕ１）をコートし１２０℃で５分間乾燥した。続いて、同様の手順で基材の反対側の面にも塗工を行った。得られた積層体を、４０℃で３日間エージングを行なった。次に、乾燥機を用い１８０℃で５分間、積層体に熱処理を施した。次に、積層体を、２重量％の酢酸カルシウム水溶液（８５℃）に１２秒浸漬し、その後、１１０℃で１分乾燥を行った。このようにして、ガスバリア層（０．４μｍ）／ＡＣ（０．１μｍ）／ＰＥＴ（１２μｍ）／ＡＣ（０．１μｍ）／ガスバリア層（０．４μｍ）という構造を有する積層体（Ａ１）を得た。また積層体（Ａ１）について、上述した方法にて、イオン化度、レトルト処理前酸素透過度、接触角、引っ張り強伸度、ヤング率、乾燥熱収縮率を測定した。【０１５６】
続いて、延伸ナイロンフィルム（上述した「ＯＮ」）、及び無延伸ポリプロピレンフィルム（上述した「ＣＰＰ」）のそれぞれの上に、２液型の接着剤（三井武田ケミカル株式会社製、Ａ−３８５（商品名）およびＡ−５０（商品名））をコートして乾燥させた。そして、これらと積層体（Ａ１）とをラミネートした。このようにして、ガスバリア層／ＡＣ／ＰＥＴ／ＡＣ／ガスバリア層／接着剤／ＯＮ／接着剤／ＣＰＰという構造を有するラミネート体（１）を得た。該ラミネート体について、レトルト処理後の酸素透過度、レトルト処理後外観を上述した方法で評価した。【０１５７】
＜実施例２＞
ＰＡＡの部分中和物水溶液およびＡＩＰ水溶液は、実施例１と同様に調製した。そして、Ａｌ／Ｓｉのモル比が３０．１／６９．９、［ＴＭＯＳおよびＡＩＰに由来する無機成分］／［ＰＡＡの部分中和物］の重量比が２５．５／７４．５となるように混合液（Ｕ２）を調製した。具体的には、まず、ＴＭＯＳ５０重量部をメタノール５０重量部に溶解し、これに９．８８重量％のＡＩＰ水溶液（Ｓ２）を２９３重量部加えた。さらに、ＴＭＯＳに対する水の割合が１．９５モル当量となるよう蒸留水を３．３重量部と０．１Ｎの塩酸８．２重量部とを加え、１０℃で１時間、加水分解および縮合反応を行い、混合液（Ｔ２）を得た。続いて、得られた混合液（Ｔ２）を蒸留水８５０重量部、メタノール４０５重量部で希釈した後、攪拌しながらＰＡＡの部分中和物水溶液（濃度１３重量％）６０７重量部を速やかに添加し、固形分濃度５重量％の混合液（Ｕ２）を得た。【０１５８】
混合液（Ｕ２）を用い、実施例１と同様にコート、熱処理、イオン化、乾燥を行い、積層体（Ａ２）を得た。続いて、実施例１と同様にラミネートを行い、ラミネート体（２）を得た。積層体およびラミネート体の評価については実施例１と同様に行った。【０１５９】
実施例３〜５において、化合物（Ａ）として、Ａｌ化合物、Ｔｉ化合物およびＺｒ化合物をそれぞれ用いた。どの化合物を用いても高いガスバリア性、耐熱水性を示したが、レトルト処理前後でのガスバリア性がより良好であるという観点で、Ａｌ化合物が優れていた。【０１６０】
＜実施例３＞
ＰＡＡの部分中和物水溶液およびＡＩＰ水溶液は、実施例１と同様に調製した。そして、反応時間のみを変えて、混合液（Ｕ３）を調製した。【０１６１】
具体的には、まず、ＴＭＯＳ５０重量部をメタノール５０重量部に溶解し、これに９．８８重量％のＡＩＰ水溶液（Ｓ３）を８．５重量部加えた。続いて、ＴＭＯＳに対する水の割合が１．９５モル当量となるよう蒸留水を３．３重量部と０．１Ｎの塩酸８．２重量部を加え、１０℃で５時間、加水分解および縮合反応を行い、混合液（Ｔ３）を得た。続いて、混合液（Ｔ３）を、蒸留水４２５重量部およびメタノール２２２重量部で希釈した後、攪拌しながらＰＡＡの部分中和物水溶液（濃度１３重量％）２２８重量部を速やかに添加し、固形分濃度５重量％の混合液（Ｕ３）を得た。混合液（Ｕ３）を用い、実施例１と同様にコート、熱処理、イオン化、乾燥を行い積層体（Ａ３）を得た。続いて実施例１と同様にラミネートを行い、ラミネート体（３）を得た。積層体およびラミネート体の評価については実施例１と同様に行った。【０１６２】
＜実施例４＞
ＡＩＰをチタンテトライソプロポキシド（ＴＩＰ）に変更し、混合液（Ｕ４）を調製した。具体的には、酢酸１２００重量部と蒸留水１８００重量部を混合し、この酢酸水溶液にＴＩＰ２８４重量部（ＴＩＰ／酢酸／蒸留水＝１／２０／１００（モル比））を撹拌しながら加え、その後８０℃で１時間加熱することで濃度が８．６重量％のＴＩＰ水溶液（Ｓ４）を得た。続いて、ＴＭＯＳ５０重量部をメタノール５０重量部に溶解し、これにＴＩＰ水溶液（Ｓ４）を１３．５重量部加えた。さらに、ＴＭＯＳに対する水の割合が１．９５モル当量となるよう蒸留水を３．３重量部と０．１Ｎの塩酸８．２重量部とを加え、１０℃で５時間、加水分解および縮合反応を行い、混合液（Ｔ４）を得た。続いて、実施例１と同様の組成および方法で、固形分濃度５重量％の混合液（Ｕ４）を得た。【０１６３】
混合液（Ｕ４）を用いて、実施例１と同様にコート、熱処理、イオン化、および乾燥を行い、積層体（Ａ４）を得た。続いて実施例１と同様にラミネートを行い、ラミネート体（４）を得た。積層体およびラミネート体の評価については実施例１と同様に行った。【０１６４】
＜実施例５＞
ＡＩＰをジルコニウムテトライソプロポキシド（ＺＩＰ）に変更し、混合液（Ｕ５）を調製した。具体的には、酢酸１２００重量部と蒸留水１８００重量部を混合し、この酢酸水溶液にＺＩＰ３２７重量部（ＺＩＰ／酢酸／蒸留水＝１／２０／１００（モル比））を撹拌しながら加え、その後８０℃で１時間加熱することで濃度が９．８重量％のＺＩＰ水溶液（Ｓ５）を得た。次に、ＴＭＯＳ５０重量部をメタノール５０重量部に溶解し、これに上記９．８重量％ＺＩＰ水溶液（Ｓ５）を１３．６重量部加えた。さらに、ＴＭＯＳに対する水の割合が１．９５モル当量となるよう蒸留水を３．３重量部と０．１Ｎの塩酸８．２重量部とを加え、１０℃で５時間、加水分解および縮合反応を行い、混合液（Ｔ５）を得た。続いて、実施例１と同様の組成および方法で固形分濃度５重量％の混合液（Ｕ５）を得た。【０１６５】
混合液（Ｕ５）を用い、実施例１と同様にコート、熱処理、イオン化、乾燥を行い、積層体（Ａ５）を得た。続いて実施例１と同様にラミネートを行い、ラミネート体（５）を得た。積層体およびラミネート体の評価については実施例１と同様に行った。【０１６６】
実施例６〜１２において、［化合物（Ａ）に由来するＭ1原子のモル数］／［化合物（Ｂ）に由来するＳｉ原子のモル数］の比を変化させた。【０１６７】
実施例９〜１２から、［化合物（Ａ）に由来するＭ1原子のモル数］／［化合物（Ｂ）に由来するＳｉ原子のモル数］の比が０．１／９９．９〜３０．０／７０．０の範囲にある場合、高い耐熱水性およびガスバリア性が示されることが確認された。この範囲よりＭ1が多いとレトルト処理前後のガスバリア性が低下し、少ないと耐熱水性が低下してレトルト処理後の酸素バリア性が低下した（比較例５、６）。また、ガスバリア性が良好となる観点から、［化合物（Ａ）に由来するＭ1原子のモル数］／［化合物（Ｂ）に由来するＳｉ原子のモル数］の比は、１．２／９８．８〜３０．０／７０．０の範囲にあることが好ましく（実施例６参照）、１．９／９８．１〜３０．０／７０．０の範囲にあることがより好ましく（実施例７参照）、２．８／９７．２〜３０．０／７０．０の範囲にあることがさらに好ましい（実施例８参照）。【０１６８】
＜実施例６＞
ＰＡＡの部分中和物水溶液およびＡＩＰ水溶液は、実施例１と同様に調製した。そして［ＴＭＯＳおよびＡＩＰに由来する無機成分］／［ＰＡＡの部分中和物］の重量比が３０．２／６９．８となるようにした以外は実施例３と同様の仕込み比で、混合液（Ｕ６）を調製した。具体的には、まず、実施例３で得られた混合液（Ｔ３）と同様の組成および方法で混合液（Ｔ６）を調製した。この混合液（Ｔ６）を、蒸留水５６７重量部およびメタノール２８３重量部で希釈した後、攪拌しながらＰＡＡの部分中和物水溶液（濃度１３重量％）３５４重量部を速やかに添加し、固形分濃度が５重量％の混合液（Ｕ６）を得た。【０１６９】
混合液（Ｕ６）を用い、実施例１と同様にコート、熱処理、イオン化、乾燥を行い、積層体（Ａ６）を得た。続いて実施例１と同様にラミネートを行い、ラミネート体（６）を得た。積層体およびラミネート体の評価については、実施例１と同様に行った。【０１７０】
＜実施例７＞
ＰＡＡの部分中和物水溶液およびＡＩＰ水溶液は、実施例１と同様に調製した。そしてＡｌ／Ｓｉのモル比が１．９／９８．１となるようにした以外は実施例６と同様の仕込み比で混合液（Ｕ７）を調製した。具体的には、まず、ＴＭＯＳ５０重量部をメタノール５０重量部に溶解し、これに９．８８重量％ＡＩＰ水溶液（Ｓ７）を１３．２重量部加えた。さらに、ＴＭＯＳに対する水の割合が１．９５モル当量となるよう蒸留水を３．３重量部と０．１Ｎの塩酸８．２重量部とを加え、１０℃で５時間、加水分解および縮合反応を行い、混合液（Ｔ７）を得た。続いて、実施例６と同様の組成および方法で固形分濃度が５重量％の混合液（Ｕ７）を得た。【０１７１】
混合液（Ｕ７）を用い、実施例１と同様にコート、熱処理、イオン化、乾燥を行い、積層体（Ａ７）を得た。続いて、実施例１と同様にラミネートを行い、ラミネート体（７）を得た。積層体およびラミネート体の評価については実施例１と同様に行った。さらに、１０％伸長後の酸素透過度についても測定した。【０１７２】
＜実施例８＞
ＰＡＡの部分中和物水溶液およびＡＩＰ水溶液は、実施例１と同様に調製した。そしてＡｌ／Ｓｉのモル比が２．８／９７．２となるようにした以外は実施例６と同様の仕込み比で混合液（Ｕ８）を調製した。具体的には、まず、ＴＭＯＳ５０重量部をメタノール５０重量部に溶解し、これに９．８８重量％ＡＩＰ水溶液（Ｓ８）を１９．８重量部加えた。さらに、ＴＭＯＳに対する水の割合が１．９５モル当量となるよう蒸留水を３．３重量部と０．１Ｎの塩酸８．２重量部とを加え、１０℃で５時間、加水分解および縮合反応を行い、混合液（Ｔ８）を得た。続いて、実施例６と同様の組成、方法で固形分濃度が５重量％の混合液（Ｕ８）を得た。【０１７３】
混合液（Ｕ８）を用い、実施例１と同様にコート、熱処理、イオン化、乾燥を行い、積層体（Ａ８）を得た。続いて、実施例１と同様にラミネートを行い、ラミネート体（８）を得た。積層体およびラミネート体の評価については実施例１と同様に行った。【０１７４】
＜実施例９＞
ＰＡＡの部分中和物水溶液およびＡＩＰ水溶液は、実施例１と同様に調製した。そして実施例２と同様の仕込み比、すなわちＡｌ／Ｓｉのモル比が３０／７０、［ＴＭＯＳおよびＡＩＰに由来する無機成分］／［ＰＡＡの部分中和物］の重量比が２５．５／７４．５となるように混合液（Ｕ９）を調製した。具体的には、まず、ＴＭＯＳ５０重量部をメタノール５０重量部に溶解し、これに９．８８重量％ＡＩＰ水溶液（Ｓ９）を２９３重量部加えた。さらに、ＴＭＯＳに対する水の割合が１．９５モル当量となるよう蒸留水を３．３重量部と０．１Ｎの塩酸８．２重量部とを加え、１０℃で５時間、加水分解および縮合反応を行い、混合液（Ｔ９）を得た。続いて、得られた混合液（Ｔ９）を蒸留水８５０重量部、メタノール４０５重量部で希釈した後、攪拌しながらＰＡＡの部分中和物水溶液（濃度１３重量％）６０７重量部を速やかに添加し、固形分濃度が５重量％の混合液（Ｕ９）を得た。【０１７５】
混合液（Ｕ９）を用い、実施例１と同様にコート、熱処理、イオン化、乾燥を行い、積層体（Ａ９）を得た。続いて、実施例１と同様にラミネートを行い、ラミネート体（９）を得た。積層体およびラミネート体の評価については実施例１と同様に行った。【０１７６】
＜実施例１０＞
ＰＡＡの部分中和物水溶液およびＡＩＰ水溶液は、実施例１と同様に調製した。そしてＡｌ／Ｓｉのモル比が０．１／９９．９、［ＴＭＯＳおよびＡＩＰに由来する無機成分］／［ＰＡＡの部分中和物］の重量比が８０．０／２０．０となるように混合液（Ｕ１０）を調製した。具体的には、まず、ＴＭＯＳ５０重量部をメタノール５０重量部に溶解し、これに９．８８重量％ＡＩＰ水溶液（Ｓ１０）を０．７重量部加えた。さらに、ＴＭＯＳに対する水の割合が１．９５モル当量となるよう蒸留水を３．３重量部と０．１Ｎの塩酸８．２重量部とを加え、１０℃で５時間、加水分解および縮合反応を行い、混合液（Ｔ１０）を得た。続いて、混合液（Ｔ１０）を、蒸留水２１２重量部およびメタノール１３１重量部で希釈した後、攪拌しながらＰＡＡの部分中和物の水溶液（濃度１３重量％）３８重量部を速やかに添加し、固形分濃度が５重量％の混合液（Ｕ１０）を得た。【０１７７】
混合液（Ｕ１０）を用い、実施例１と同様にコート、熱処理、イオン化、乾燥を行い、積層体（Ａ１０）を得た。続いて、実施例１と同様にラミネートを行い、ラミネート体（１０）を得た。積層体およびラミネート体の評価については実施例１と同様に行った。【０１７８】
＜実施例１１＞
ＰＡＡの部分中和物水溶液およびＡＩＰ水溶液は、実施例１と同様に調製した。そしてＡｌ／Ｓｉのモル比が２９．９／７０．１、［ＴＭＯＳおよびＡＩＰに由来する無機成分］／［ＰＡＡの部分中和物］の重量比が３６．９／６３．１となるように混合液（Ｕ１１）を調製した。具体的には、まず、ＴＭＯＳ５０重量部をメタノール５０重量部に溶解し、これに９．８８重量％ＡＩＰ水溶液（Ｓ１１）を２９０重量部加えた。さらに、ＴＭＯＳに対する水の割合が１．９５モル当量となるよう蒸留水を３．３重量部と０．１Ｎの塩酸８．２重量部とを加え、１０℃で５時間、加水分解および縮合反応を行い、混合液（Ｔ１１）を得た。続いて、混合液（Ｔ１１）を、蒸留水５６７重量部およびメタノール２８３重量部で希釈した後、攪拌しながらＰＡＡの部分中和物水溶液（濃度１３重量％）３５４重量部を速やかに添加し、固形分濃度が５重量％の混合液（Ｕ１１）を得た。【０１７９】
混合液（Ｕ１１）を用い、実施例１と同様にコート、熱処理、イオン化、乾燥を行い、積層体（Ａ１１）を得た。続いて、実施例１と同様にラミネートを行い、ラミネート体（１１）を得た。積層体およびラミネート体の評価については実施例１と同様に行った。【０１８０】
＜実施例１２＞
ＰＡＡの部分中和物水溶液およびＡＩＰ水溶液は、実施例１と同様に調製した。そしてＡｌ／Ｓｉのモル比が０．１／９９．９、［ＴＭＯＳおよびＡＩＰに由来する無機成分］／［ＰＡＡの部分中和物］の重量比が７０．０／３０．０となるように混合液（Ｕ１２）を調製した。具体的には、まず、ＴＭＯＳ５０重量部をメタノール５０重量部に溶解し、これに９．８８重量％ＡＩＰ水溶液（Ｓ１２）を０．７重量部加えた。さらに、ＴＭＯＳに対する水の割合が１．９５モル当量となるよう蒸留水を３．３重量部と０．１Ｎの塩酸８．２重量部とを加え、１０℃で５時間、加水分解および縮合反応を行い、混合液（Ｔ１２）を得た。続いて、混合液（Ｔ１２）を、蒸留水２４３重量部およびメタノール１４４重量部で希釈した後、攪拌しながらＰＡＡの部分中和物の水溶液（濃度１３重量％）６５重量部を速やかに添加し、固形分濃度が５重量％の混合液（Ｕ１２）を得た。【０１８１】
混合液（Ｕ１２）を用い、実施例１と同様にコート、熱処理、イオン化、乾燥を行い、積層体（Ａ１２）を得た。続いて、実施例１と同様にラミネートを行い、ラミネート体（１２）を得た。積層体およびラミネート体の評価については実施例１と同様に行った。【０１８２】
実施例８、１３〜１７において、［化合物（Ｌ）に由来する無機成分の重量］／［化合物（Ｌ）に由来する有機成分の重量と重合体（Ｘ）に由来する有機成分の重量との合計］の比を変化させた。【０１８３】
ガスバリア性積層体の耐熱水およびガスバリア性が良好となるためには、［化合物（Ｌ）に由来する無機成分の重量］／［化合物（Ｌ）に由来する有機成分の重量と重合体（Ｘ）に由来する有機成分の重量との合計］の比は、２０．０／８０．０〜８０．０／２０．０の範囲にあることが好ましく（実施例１３、１４、１６、１７参照）、３０．５／６９．５〜７０．０／３０．０の範囲にあることがより好ましい（実施例８および１５参照）。【０１８４】
＜実施例１３＞
ＰＡＡの部分中和物水溶液およびＡＩＰ水溶液は、実施例１と同様に調製した。そしてＡｌ／Ｓｉのモル比が３．０／９７．０、［ＴＭＯＳおよびＡＩＰに由来する無機成分］／［ＰＡＡの部分中和物］の重量比が２０．０／８０．０となるように混合液（Ｕ１３）を調製した。具体的には、まず、ＴＭＯＳ５０重量部をメタノール５０重量部に溶解し、これに９．８８重量％ＡＩＰ水溶液（Ｓ１３）２０．８重量部加えた。さらに、ＴＭＯＳに対する水の割合が１．９５モル当量となるよう蒸留水を３．３重量部と０．１Ｎの塩酸８．２重量部とを加え、１０℃で５時間、加水分解および縮合反応を行い、混合液（Ｔ１３）を得た。続いて、混合液（Ｔ１３）を、蒸留水８６８重量部およびメタノール４１２重量部で希釈した後、攪拌しながらＰＡＡの部分中和物水溶液（濃度１３重量％）６２３重量部を速やかに添加し、固形分濃度が５重量％の混合液（Ｕ１３）を得た。【０１８５】
混合液（Ｕ１３）を用い、実施例１と同様にコート、熱処理、イオン化、乾燥を行い、積層体（Ａ１３）を得た。続いて、実施例１と同様にラミネートを行い、ラミネート体（１３）を得た。積層体およびラミネート体の評価については実施例１と同様に行った。【０１８６】
＜実施例１４＞
ＰＡＡの部分中和物水溶液およびＡＩＰ水溶液は、実施例１と同様に調製した。そしてＡｌ／Ｓｉのモル比が３．０／９７．０、［ＴＭＯＳおよびＡＩＰに由来する無機成分］／［ＰＡＡの部分中和物］の重量比が８０．０／２０．０となるように混合液（Ｕ１４）を調製した。具体的には、まず、ＴＭＯＳ５０重量部をメタノール５０重量部に溶解し、これに９．８８重量％ＡＩＰ水溶液（Ｓ１４）２１．０重量部加えた。さらに、ＴＭＯＳに対する水の割合が１．９５モル当量となるよう蒸留水を３．３重量部と０．１Ｎの塩酸８．２重量部とを加え、１０℃で５時間、加水分解および縮合反応を行い、混合液（Ｔ１４）を得た。続いて、混合液（Ｔ１４）を、蒸留水２１４重量部およびメタノール１３２重量部で希釈した後、攪拌しながらＰＡＡの部分中和物水溶液（濃度１３重量％）３９重量部を速やかに添加し、固形分濃度が５重量％の混合液（Ｕ１４）を得た。【０１８７】
混合液（Ｕ１４）を用い、実施例１と同様にコート、熱処理、イオン化、乾燥を行い、積層体（Ａ１４）を得た。続いて、実施例１と同様にラミネートを行い、ラミネート体（１４）を得た。積層体およびラミネート体の評価については実施例１と同様に行った。【０１８８】
＜実施例１５＞
ＰＡＡの部分中和物水溶液およびＡＩＰ水溶液は、実施例１と同様に調製した。そしてＡｌ／Ｓｉのモル比が３．０／９７．０、［ＴＭＯＳおよびＡＩＰに由来する無機成分］／［ＰＡＡの部分中和物］の重量比が７０．０／３０．０となるように混合液（Ｕ１５）を調製した。具体的には、まず、ＴＭＯＳ５０重量部をメタノール５０重量部に溶解し、これに９．８８重量％ＡＩＰ水溶液（Ｓ１５）２１．１重量部加えた。さらに、ＴＭＯＳに対する水の割合が１．９５モル当量となるよう蒸留水を３．３重量部と０．１Ｎの塩酸８．２重量部とを加え、１０℃で５時間、加水分解および縮合反応を行い、混合液（Ｔ１５）を得た。続いて、混合液（Ｔ１５）を、蒸留水２４５重量部およびメタノール１４５重量部で希釈した後、攪拌しながらＰＡＡの部分中和物水溶液（濃度１３重量％）６７重量部を速やかに添加し、固形分濃度が５重量％の混合液（Ｕ１５）を得た。【０１８９】
混合液（Ｕ１５）を用い、実施例１と同様にコート、熱処理、イオン化、乾燥を行い、積層体（Ａ１５）を得た。続いて、実施例１と同様にラミネートを行い、ラミネート体（１５）を得た。積層体およびラミネート体の評価については実施例１と同様に行った。【０１９０】
＜実施例１６＞
ＰＡＡの部分中和物水溶液およびＡＩＰ水溶液は、実施例１と同様に調製した。そしてＡｌ／Ｓｉのモル比が２．９／９７．１、［ＴＭＯＳおよびＡＩＰに由来する無機成分］／［ＰＡＡの部分中和物］の重量比が１０．２／８９．８となるように混合液（Ｕ１６）を調製した。具体的には、まず、ＴＭＯＳ５０重量部をメタノール５０重量部に溶解し、これに９．８８重量％ＡＩＰ水溶液（Ｓ１６）２０．３重量部加えた。さらに、ＴＭＯＳに対する水の割合が１．９５モル当量となるよう蒸留水を３．３重量部と０．１Ｎの塩酸８．２重量部とを加え、１０℃で５時間、加水分解および縮合反応を行い、混合液（Ｔ１６）を得た。続いて、混合液（Ｔ１６）を、蒸留水１７００重量部およびメタノール７６９重量部で希釈した後、攪拌しながらＰＡＡの部分中和物水溶液（濃度１３重量％）１３６６重量部を速やかに添加し、固形分濃度が５重量％の混合液（Ｕ１３）を得た。【０１９１】
混合液（Ｕ１６）を用い、実施例１と同様にコート、熱処理、イオン化、乾燥を行い、積層体（Ａ１６）を得た。続いて、実施例１と同様にラミネートを行い、ラミネート体（１６）を得た。積層体およびラミネート体の評価については実施例１と同様に行った。【０１９２】
＜実施例１７＞
ＰＡＡの部分中和物水溶液およびＡＩＰ水溶液は、実施例１と同様に調製した。そしてＡｌ／Ｓｉのモル比が３．０／９７．０、［ＴＭＯＳおよびＡＩＰに由来する無機成分］／［ＰＡＡの部分中和物］の重量比が９０．２／９．８となるように混合液（Ｕ１７）を調製した。具体的には、まず、ＴＭＯＳ５０重量部をメタノール５０重量部に溶解し、これに９．８８重量％ＡＩＰ水溶液（Ｓ１７）２１．３重量部加えた。さらに、ＴＭＯＳに対する水の割合が１．９５モル当量となるよう蒸留水を３．３重量部と０．１Ｎの塩酸８．２重量部とを加え、１０℃で５時間、加水分解および縮合反応を行い、混合液（Ｔ１７）を得た。続いて、混合液（Ｔ１７）を、蒸留水１８９重量部およびメタノール１２１重量部で希釈した後、攪拌しながらＰＡＡの部分中和物水溶液（濃度１３重量％）１７重量部を速やかに添加し、固形分濃度が５重量％の混合液（Ｕ１７）を得た。【０１９３】
混合液（Ｕ１７）を用い、実施例１と同様にコート、熱処理、イオン化、乾燥を行い、積層体（Ａ１７）を得た。続いて、実施例１と同様にラミネートを行い、ラミネート体（１７）を得た。積層体およびラミネート体の評価については実施例１と同様に行った。【０１９４】
実施例１８〜２３において、［式（II）で表される化合物のモル数］／［式（III）で表される化合物のモル数］の比を変化させた。【０１９５】
実施例１８、１９、２２および２３から、耐熱水性およびガスバリア性を良好にするためには、［式（II）で表される化合物のモル数］／［式（III）で表される化合物のモル数］の比が、９９．５／０．５〜８０．０／２０．０の範囲にあることが好ましいことが示された。式（III）で表される化合物がこの範囲より少ないと耐熱水性が低下し、多いとガスバリア性が低下した。また、耐熱水性およびガスバリア性をより良好にするためには、上記の比は、９８．０／２．０〜８９．９／１０．１の範囲にあることがより好ましい（実施例２０および２１参照）。【０１９６】
＜実施例１８＞
ＰＡＡの部分中和物水溶液およびＡＩＰ水溶液は、実施例１と同様に調製した。続いて、ＴＭＯＳ／γ−グリシドキシドキシプロピルトリメトキシシラン（ＧＰＴＭＯＳ）のモル比が９９．５／０．５、Ａｌ／Ｓｉのモル比が２．８／９７．２、［ＴＭＯＳ、ＡＩＰおよびＧＰＴＭＯＳに由来する無機成分］／［ＧＰＴＭＯＳの有機成分とＰＡＡの部分中和物］の重量比が３０．５／６９．５となるように混合液（Ｕ１８）を調製した。具体的には、まず、ＴＭＯＳ４９．６重量部、ＧＰＴＭＯＳ０．４重量部をメタノール５０重量部に溶解し、これに実施例１と同様の方法で調製した９．８８重量％ＡＩＰ水溶液（Ｓ１８）を１９．６重量部加えた。さらに、ＴＭＯＳおよびＧＰＴＭＯＳの合計に対する水の割合が１．９５モル当量となるよう蒸留水を３．３重量部と０．１Ｎの塩酸８．２重量部とを加え、１０℃で５時間、加水分解および縮合反応を行い、混合液（Ｔ１８）を得た。続いて、混合液（Ｔ１８）を、蒸留水５６６重量部およびメタノール２８３重量部で希釈した後、攪拌しながら、ＰＡＡの部分中和物の水溶液（濃度１３重量％）３５２重量部を速やかに添加し、固形分濃度が５重量％の混合液（Ｕ１８）を得た。【０１９７】
混合液（Ｕ１８）を用い、実施例１と同様にコート、熱処理、イオン化、乾燥を行い、積層体（Ａ１８）を得た。続いて、実施例１と同様にラミネートを行い、ラミネート体（１８）を得た。積層体およびラミネート体の評価については実施例１と同様に行った。【０１９８】
＜実施例１９＞
ＴＭＯＳ／ＧＰＴＭＯＳのモル比が８０．０／２０．０となるようにした以外は実施例１８と同様の仕込み比で混合液（Ｕ１９）を得た。具体的には、まず、ＴＭＯＳ３６．０重量部、ＧＰＴＭＯＳ１４．０重量部をメタノール５０重量部に溶解し、これに９．８８重量％ＡＩＰ水溶液（Ｓ１９）を１９．８重量部加えた。さらに、ＴＭＯＳおよびＧＰＴＭＯＳの合計に対する水の割合が１．９５モル当量となるよう蒸留水を３．０重量部と０．１Ｎの塩酸７．４重量部とを加え、１０℃で５時間、加水分解および縮合反応を行い、混合液（Ｔ１９）を得た。続いて、混合液（Ｔ１９）を、蒸留水５２０重量部およびメタノール３０２重量部で希釈した後、攪拌しながらＰＡＡの部分中和物水溶液（濃度１３重量％）２６７重量部を速やかに添加し、固形分濃度が５重量％の混合液（Ｕ１９）を得た。【０１９９】
混合液（Ｕ１９）を用い、実施例１と同様にコート、熱処理、イオン化、乾燥を行い、積層体（Ａ１９）を得た。続いて実施例１と同様にラミネートを行い、ラミネート体（１９）を得た。積層体およびラミネート体の評価については実施例７と同様に行った。【０２００】
＜実施例２０＞
ＰＡＡの部分中和物水溶液およびＡＩＰ水溶液は、実施例１と同様に調製した。続いて、ＴＭＯＳ／ＧＰＴＭＯＳのモル比が８９．９／１０．１、Ａｌ／Ｓｉのモル比が３．１／９６．９、［ＴＭＯＳ、ＡＩＰおよびＧＰＴＭＯＳに由来する無機成分］／［ＧＰＴＭＯＳの有機成分とＰＡＡの部分中和物］の重量比が３１．５／６８．５となるように混合液（Ｕ２０）を調製した。具体的には、まず、ＴＭＯＳ４２．６重量部、ＧＰＴＭＯＳ７．４重量部をメタノール５０重量部に溶解し、これに９．８８重量％ＡＩＰ水溶液（Ｓ２０）を２０．６重量部加えた。さらに、ＴＭＯＳおよびＧＰＴＭＯＳの合計に対する水の割合が１．９５モル当量となるよう蒸留水を３．２重量部と０．１Ｎの塩酸７．８重量部とを加え、１０℃で５時間、加水分解および縮合反応を行い、混合液（Ｔ２０）を得た。続いて、混合液（Ｔ２０）を、蒸留水５４２重量部およびメタノール３０２重量部で希釈した後、攪拌しながらＰＡＡの部分中和物の水溶液（濃度１３重量％）２９３重量部を速やかに添加し、固形分濃度が５重量％の混合液（Ｕ２０）を得た。【０２０１】
混合液（Ｕ２０）を用い、実施例１と同様にコート、熱処理、イオン化、乾燥を行い、積層体（Ａ２０）を得た。続いて実施例１と同様にラミネートを行い、ラミネート体（２０）を得た。積層体およびラミネート体の評価については実施例７と同様に行った。【０２０２】
＜実施例２１＞
ＴＭＯＳとＧＰＴＭＯＳのモル比が９８．０／２．０となるようにした以外は実施例１８と同様の仕込み比で混合液（Ｕ２１）を得た。具体的には、まず、ＴＭＯＳ４８．５重量部、ＧＰＴＭＯＳ１．５重量部をメタノール５０重量部に溶解し、これに９．８８重量％ＡＩＰ水溶液（Ｓ２１）を１９．２重量部加えた。さらに、ＴＭＯＳおよびＧＰＴＭＯＳの合計に対する水の割合が１．９５モル当量となるよう蒸留水を３．３重量部と０．１Ｎの塩酸８．１重量部とを加え、１０℃で５時間、加水分解および縮合反応を行い、混合液（Ｔ２１）を得た。続いて、続いて、混合液（Ｔ２１）を、蒸留水５６２重量部およびメタノール２８５重量部で希釈した後、攪拌しながらＰＡＡの部分中和物水溶液（濃度１３重量％）３４５重量部を速やかに添加し、固形分濃度が５重量％の混合液（Ｕ２１）を得た。【０２０３】
混合液（Ｕ２１）を用い、実施例１と同様にコート、熱処理、イオン化、乾燥を行い、積層体（Ａ２１）を得た。続いて実施例１と同様にラミネートを行い、ラミネート体（２１）を得た。積層体およびラミネート体の評価については実施例７と同様に行った。【０２０４】
＜実施例２２＞
ＴＭＯＳ／ＧＰＴＭＯＳのモル比が９９．９／０．１となるようにした以外は実施例１８と同様の仕込み比で混合液（Ｕ２２）を得た。具体的には、まず、ＴＭＯＳ４９．９重量部、ＧＰＴＭＯＳ０．１重量部をメタノール５０重量部に溶解し、これに９．８８重量％ＡＩＰ水溶液（Ｓ２２）を２１．０重量部加えた。さらに、ＴＭＯＳおよびＧＰＴＭＯＳの合計に対する水の割合が１．９５モル当量となるよう蒸留水を３．３重量部と０．１Ｎの塩酸８．１重量部とを加え、１０℃で５時間、加水分解および縮合反応を行い、混合液（Ｔ２２）を得た。続いて、混合液（Ｔ２２）を、蒸留水５６７重量部およびメタノール２８３重量部で希釈した後、攪拌しながらＰＡＡの部分中和物の水溶液（濃度１３重量％）３５４重量部を速やかに添加し、固形分濃度が５重量％の混合液（Ｕ２２）を得た。【０２０５】
混合液（Ｕ２２）を用い、実施例１と同様にコート、熱処理、イオン化、乾燥を行い、積層体（Ａ２２）を得た。続いて実施例１と同様にラミネートを行い、ラミネート体（２２）を得た。積層体およびラミネート体の評価については実施例１と同様に行った。【０２０６】
＜実施例２３＞
ＴＭＯＳ／ＧＰＴＭＯＳのモル比が７０．０／３０．０となるようにした以外は実施例１８と同様の仕込み比で混合液（Ｕ２３）を得た。具体的には、まず、ＴＭＯＳ３０．０重量部、ＧＰＴＭＯＳ２０．０重量部をメタノール５０重量部に溶解し、これに９．８８重量％ＡＩＰ水溶液（Ｓ２３）を１７．９重量部加えた。さらにＴＭＯＳおよびＧＰＴＭＯＳの合計に対する水の割合が１．９５モル当量となるよう蒸留水を２．９重量部と０．１Ｎの塩酸７．０重量部とを加え、１０℃で５時間、加水分解および縮合反応を行い、混合液（Ｔ２３）を得た。続いて、混合液（Ｔ２３）を、蒸留水５００重量部およびメタノール３１０重量部で希釈した後、攪拌しながらＰＡＡの部分中和物水溶液（濃度１３重量％）２２９重量部を速やかに添加し、固形分濃度５重量％の混合液（Ｕ２３）を得た。【０２０７】
混合液（Ｕ２３）を用い、実施例１と同様にコート、熱処理、イオン化、乾燥を行い、積層体（Ａ２３）を得た。続いて実施例１と同様にラミネートを行い、ラミネート体（２３）を得た。積層体およびラミネート体の評価については実施例７と同様に行った。【０２０８】
実施例２１、２４〜２６において、［官能基（Ｆ）に含まれる−ＣＯＯ−基の内、２価以上の金属イオンで中和されている割合］（上述のイオン化度）を変化させた。【０２０９】
実施例２１、２４〜２６から、優れたガスバリア性を示す積層体を得るためには、イオン化度は６０モル％以上１００モル％以下が好ましく、８０モル％以上がより好ましいことが示された。また、これらの実施例と比較例８との比較から、イオン化が行われていないと高い耐熱水性およびガスバリア性が発現されないことが示された。【０２１０】
＜実施例２４＞
実施例２４では、実施例２１で得られた混合液（Ｕ２１）と同様の組成および方法で得た混合液（Ｕ２４）を使用した。また、実施例１と同様にコートおよび熱処理を行って積層体を作製した。この積層体を、０．１重量％の酢酸カルシウム水溶液（８５℃）に１２秒間浸漬してイオン化した後、実施例１と同様に乾燥を行い、積層体（Ａ２４）を得た。【０２１１】
続いて、実施例１と同様にラミネートを行い、ラミネート体（２４）を得た。積層体およびラミネート体の評価については実施例１と同様に行った。【０２１２】
＜実施例２５＞
実施例２５では、実施例２１で得られた混合液（Ｕ２１）と同様の組成および方法で得た混合液（Ｕ２５）を使用した。また、実施例１と同様にコートおよび熱処理を行って積層体を作製した。この積層体を、０．２重量％の酢酸カルシウム水溶液（８５℃）に６秒間浸漬してイオン化した後、実施例１と同様に乾燥を行い、積層体（Ａ２５）を得た。【０２１３】
続いて、実施例１と同様にラミネートを行い、ラミネート体（２５）を得た。積層体およびラミネート体の評価については実施例１と同様に行った。【０２１４】
＜実施例２６＞
実施例２６では、実施例２１で得られた混合液（Ｕ２１）と同様の組成および方法で得た混合液（Ｕ２６）を使用した。また、実施例１と同様にコートおよび熱処理を行って積層体を作製した。この積層体を、０．２重量％の酢酸カルシウム水溶液（８５℃）に１２秒間浸漬してイオン化した後、実施例１と同様に乾燥を行い、積層体（Ａ２６）を得た。【０２１５】
続いて、実施例１と同様にラミネートを行い、ラミネート体（２６）を得た。積層体およびラミネート体の評価については実施例１と同様に行った。【０２１６】
実施例２１、２７、２８において、重合体（Ｘ）（＝カルボン酸含有重合体）が有する官能基（Ｆ）の中和（イオン化）に用いる２価以上の金属イオンの種類を変化させた。これらの実施例から、Ｃａ、Ｍｇ、Ｚｎといった２価以上の金属イオンでイオン化を行うことによって、高い耐熱水性およびガスバリア性が発現されることが示された。【０２１７】
＜実施例２７＞
実施例２７では、実施例２１で得られた混合液（Ｕ２１）と同様の組成および方法で得た混合液（Ｕ２７）を使用した。また、実施例１と同様にコートおよび熱処理を行って積層体を作製した。この積層体を、２重量％の酢酸マグネシウム水溶液（８５℃）に１２秒間浸漬してイオン化した後、実施例１と同様に乾燥を行い、積層体（Ａ２７）を得た。【０２１８】
続いて、実施例１と同様にラミネートを行い、ラミネート体（２７）を得た。積層体およびラミネート体の評価については実施例１と同様に行った。【０２１９】
＜実施例２８＞
実施例２８では、実施例２１で得られた混合液（Ｕ２１）と同様の組成および方法で得た混合液（Ｕ２８）を使用した。また、実施例１と同様にコートおよび熱処理を行って積層体を得た。この積層体を、２重量％の酢酸亜鉛水溶液（８５℃）に１２秒間浸漬してイオン化した後、実施例１と同様に乾燥を行い、積層体（Ａ２８）を得た。【０２２０】
続いて、実施例１と同様にラミネートを行い、ラミネート体（２８）を得た。積層体およびラミネート体の評価については実施例１と同様に行った。【０２２１】
実施例７および実施例２９とを比較することによって、２つ以上のアミノ基を含有する化合物（Ｐ）を用いることによる影響を評価した。これらの実施例から、化合物（Ｐ）を用いることによって、積層体の耐熱水性、すなわちレトルト処理後の酸素バリア性が向上することが確かめられた。【０２２２】
＜実施例２９＞
ＰＡＡの部分中和物水溶液およびＡＩＰ水溶液は、実施例１と同様に調製した。一方、エチレンジアミン（ＥＤＡ）／ＨＣｌのモル比が１／２となるようにＥＤＡを１Ｎ塩酸に溶解させ、ＥＤＡ塩酸塩水溶液を得た。［ＥＤＡのアミノ基］／［ＰＡＡのカルボキシル基］の当量比が１．９／１００となるようにＥＤＡ塩酸塩水溶液を加えた以外は、実施例７と同様の仕込み比で、混合液（Ｕ２９）を調製した。具体的には、まず、実施例７の混合液（Ｔ７）と同様の組成および方法で調製した混合液（Ｔ２９）を、蒸留水５６７重量部およびメタノール２８３重量部で希釈した後、攪拌しながらＰＡＡの部分中和物水溶液（濃度１３重量％）３５４重量部を速やかに添加し、更にＥＤＡ塩酸塩水溶液１２．７重量部を加え、固形分濃度５重量％の混合液（Ｕ２９）を得た。【０２２３】
混合液（Ｕ２９）を用い、実施例１と同様にコート、熱処理、イオン化、乾燥を行い、積層体（Ａ２９）を得た。続いて実施例１と同様にラミネートを行い、ラミネート体（２９）を得た。積層体およびラミネート体の評価については実施例１と同様に行った。【０２２４】
実施例７および実施例３０を比較することによって、２つ以上の水酸基を含有する化合物（Ｑ）を用いることによる影響を評価した。これらの実施例から、化合物（Ｑ）を用いることによって、積層体の耐熱水性（すなわちレトルト処理後の酸素バリア性）、耐伸長性（すなわち伸長後の酸素バリア性）が向上することが確かめられた。【０２２５】
＜実施例３０＞
ＰＡＡの部分中和物水溶液およびＡＩＰ水溶液は、実施例１と同様に調製した。一方、濃度が１０重量％となるようにポリビニルアルコール（株式会社クラレ製、ＰＶＡ１１７、以下「ＰＶＡ」と略記する場合がある）を蒸留水に加え、８５℃で３時間加熱することによってＰＶＡ水溶液を得た。【０２２６】
そのＰＶＡ水溶液を、［ＰＶＡの水酸基］／［ＰＡＡのカルボキシル基］の当量比が１８．２／１００となるように加えた以外は実施例７と同様の仕込み比で、混合液（Ｕ２７）を得た。具体的には、まず、実施例７の混合液（Ｔ７）と同様の組成および方法で調製した混合液（Ｔ３０）を、蒸留水５６７重量部およびメタノール２８３重量部で希釈した後、攪拌しながらＰＡＡの部分中和物水溶液（濃度１３重量％）３５４重量部を速やかに添加し、更に上記１０重量％ＰＶＡ水溶液５１重量部を加え、固形分濃度５重量％の混合液（Ｕ３０）を得た。【０２２７】
混合液（Ｕ３０）を用い、実施例１と同様にコート、熱処理、イオン化、乾燥を行い、積層体（Ａ３０）を得た。続いて実施例１と同様にラミネートを行い、ラミネート体（３０）を得た。積層体およびラミネート体の評価については実施例７と同様に行った。【０２２８】
実施例２１、３１、３２において、溶液（Ｓ）を調製する際の化合物（Ｄ）の種類を変化させた。これらの実施例から、化合物（Ｄ）として酢酸またはプロピオン酸を用いることによって、レトルト処理前後のガスバリア性が良好になることが確かめられた。【０２２９】
＜実施例３１＞
ＡＩＰ水溶液調製時の酸をプロピオン酸にした以外は、実施例２１と同様の仕込み比で混合液（Ｕ３１）を調製した。具体的には、プロピオン酸７４重量部と蒸留水１８００重量部を混合した後、このプロピオン酸水溶液にＡＩＰ２０４重量部（ＡＩＰ／プロピオン酸／蒸留水＝１／１／１００（モル比））を撹拌しながら加え、その後８０℃で１時間加熱することで濃度が９．８２重量％のＡＩＰ水溶液（Ｓ３１）を得た。このＡＩＰ水溶液（Ｓ３１）を用いた以外は実施例１８の混合液（Ｕ２１）と同様の組成および方法で、混合液（Ｕ３１）を得た。【０２３０】
混合液（Ｕ３１）を用い、実施例１と同様にコート、熱処理、イオン化、乾燥を行い、積層体（Ａ３１）を得た。続いて実施例１と同様にラミネートを行い、ラミネート体（３１）を得た。積層体およびラミネート体の評価については実施例１と同様に行った。【０２３１】
＜実施例３２＞
ＡＩＰ水溶液調製時の酸をヘキサン酸にした以外は、実施例２１と同様の仕込み比で混合液（Ｕ３２）を調製した。具体的には、ヘキサン酸１１６重量部と蒸留水１８００重量部を混合した後、このヘキサン酸水溶液にＡＩＰ２０４重量部（ＡＩＰ／ヘキサン酸／蒸留水＝１／１／１００（モル比））を撹拌しながら加え、その後８０℃で１時間加熱することで濃度が９．６２重量％のＡＩＰ水溶液（Ｓ３２）を得た。このＡＩＰ水溶液（Ｓ３２）を用いた以外は実施例２１の混合液（Ｕ２１）と同様の組成および方法で、混合液（Ｕ３２）を得た。【０２３２】
混合液（Ｕ３２）を用い、実施例１と同様にコート、熱処理、イオン化、乾燥を行い、積層体（Ａ３２）を得た。続いて実施例１と同様にラミネートを行い、ラミネート体（３２）を得た。積層体およびラミネート体の評価については実施例１と同様に行った。【０２３３】
実施例２１では基材の両面にガスバリア層を形成したが、実施例３３では基材の片面のみにガスバリア層を形成した。これらの実施例から、基材の片面のみにガスバリア層が存在する場合、積層体のガスバリア性はやや低下するが、積層体のヤング率が基材（参考例３）のヤング率に近づき、積層体の加工性が向上することが確かめられた。【０２３４】
＜実施例３３＞
実施例３３では、実施例２１で得られた混合液（Ｕ２１）と同様の組成および方法で得た混合液（Ｕ３３）を使用した。基材の片面のみにガスバリア層を形成したこと以外は実施例１と同様にコート、熱処理、イオン化、乾燥を行い、積層体（Ａ３３）を得た。【０２３５】
続いて、実施例１と同様の方法でＰＥＴ／ＡＣ／ガスバリア層／接着剤／ＯＮ／接着剤／ＣＰＰという構造を有するラミネート体（３３）を得た。積層体およびラミネート体の評価については実施例７と同様に行った。【０２３６】
実施例８および２１に対して、実施例３４および３５では、基材の種類をＰＥＴからＯＮに変化させた。これらの実施例から、基材としてはＰＥＴを用いた方がＯＮを用いるよりもガスバリア性が良好になることが確かめられた。また、ガスバリア性の観点からは、基材としてＰＥＴがより適していることが確認された。但し、積層体の基材をＯＮとすると、ＯＮ自身が強度があるために、ラミネート体の構成を積層体／ＯＮ／ＣＰＰなどの３層構成から、積層体／ＣＰＰのような２層構成に簡易化することができるため、加工性の面で優れているといった利点がある。【０２３７】
＜実施例３４＞
実施例３４では、実施例８で得られた混合液（Ｕ８）と同様の組成および方法で得た混合液（Ｕ３４）を使用した。また、基材を延伸ナイロンフィルム（上述した「ＯＮ」）にした以外は実施例１と同様にコート、熱処理、イオン化、乾燥を行い、積層体（Ｂ３４）を得た。【０２３８】
続いて、無延伸ポリプロピレンフィルム（上述した「ＣＰＰ」）上に、２液型の接着剤（三井武田ケミカル株式会社製、Ａ−３８５（商品名）およびＡ−５０（商品名））をコートして乾燥したものを準備し、上記積層体（Ｂ３４）とラミネートした。このようにして、ガスバリア層／ＡＣ／ＯＮ／ＡＣ／ガスバリア層／接着剤／ＣＰＰという構造を有するラミネート体（３４）を得た。積層体およびラミネート体の評価については実施例７と同様に行った。【０２３９】
＜実施例３５＞
実施例３５では、実施例２１で得られた混合液（Ｕ２１）と同様の組成および方法で得た混合液（Ｕ３５）を使用した。また、実施例３４と同様にコート、熱処理、イオン化、乾燥を行い、積層体（Ｂ３５）を得た。【０２４０】
続いて、実施例３４と同様にラミネートを行い、ラミネート体（３５）を得た。積層体およびラミネート体の評価については実施例７と同様に行った。【０２４１】
ラミネート構成が「ガスバリア層／ＡＣ／ＯＮ／ＡＣ／ガスバリア層／接着剤／ＣＰＰ」である実施例３４および３５に対し、実施例３６および３７では、「ＰＥＴ／接着剤／ガスバリア層／ＡＣ／ＯＮ／ＡＣ／ガスバリア層／接着剤／ＣＰＰ」とした。これらの実施例から、ＯＮを基材とするガスバリア性積層体を、ラミネート体として２層で用いても３層で用いても、ガスバリア性に変化がないことが確かめられた。したがって、ＯＮを基材とする積層体では、要求される性能に応じて、２層のラミネート構成と３層のラミネート構成とを使い分け可能であることが確かめられた。【０２４２】
＜実施例３６＞
実施例３６では、実施例８で得られた混合液（Ｕ８）と同様の組成および方法で得た混合液（Ｕ３６）を使用した。また、実施例３４と同様にコート、熱処理、イオン化、乾燥を行い、積層体（Ｂ３６）を得た。【０２４３】
続いて、延伸ポリエチレンテレフタレートフィルム（上述した「ＰＥＴ」）、および無延伸ポリプロピレンフィルム（上述した「ＣＰＰ」）のそれぞれに、２液型の接着剤（三井武田ケミカル株式会社製、Ａ−３８５（商品名）およびＡ−５０（商品名））をコートして乾燥したものを準備し、上記積層体（Ｂ３６）とラミネートした。このようにして、ＰＥＴ／接着剤／ガスバリア層／ＡＣ／ＯＮ／ＡＣ／ガスバリア層／接着剤／ＣＰＰという構造を有するラミネート体（３６）を得た。積層体およびラミネート体の評価については実施例１と同様に行った。【０２４４】
＜実施例３７＞
実施例３７では、実施例２１で得られた混合液（Ｕ２１）と同様の組成および方法で得た混合液（Ｕ３７）を使用した。また、実施例３４と同様にコート、熱処理、イオン化、乾燥を行い、積層体（Ｂ３７）を得た。【０２４５】
続いて、実施例３６と同様にラミネートを行い、ラミネート体（３７）を得た。積層体およびラミネート体の評価については実施例１と同様に行った。【０２４６】
実施例３５では基材の両面にガスバリア層を形成したが、実施例３８では基材の片面のみにガスバリア層を形成した。これらの実施例から、基材の片面のみにガスバリア層が存在する場合、積層体のガスバリア性はやや低下するが、積層体のヤング率が基材（参考例４）のヤング率に近づき、積層体の加工性が向上することが確かめられた。【０２４７】
＜実施例３８＞
実施例３８では、実施例２１で得られた混合液（Ｕ２１）と同様の組成、方法で得た混合液（Ｕ３８）を使用した。また、基材の片面のみにガスバリア層を形成したこと以外は実施例３４と同様にコート、熱処理、イオン化、乾燥を行い、積層体（Ｂ３８）を得た。【０２４８】
続いて、実施例３４と同様の方法でラミネートを行い、ガスバリア層／ＡＣ／ＯＮ／接着剤／ＣＰＰという構造を有するラミネート体（３８）を得た。積層体およびラミネート体の評価については実施例１と同様に行った。【０２４９】
参考例１および２は、基材としてそれぞれＰＥＴおよびＯＮを用い、化合物（Ａ）を使用しておらず、コート層の厚さが１μｍの積層体である。積層体におけるコート層（ガスバリア層）が厚いと、ガスバリア性には優れるが、引っ張り強伸度およびヤング率が基材フィルムと大きく異なり、更に乾熱収縮率が大きいなど、加工性が低下する。また、化合物（Ａ）を使用していない場合には、過酷な条件でレトルト処理を行うとパウチの外観が悪くなった。【０２５０】
＜参考例１＞
参考例１では、ＴＭＯＳ／ＧＰＴＭＯＳのモル比が８９．９／１０．１、［ＴＭＯＳとＧＰＴＭＯＳに由来する無機成分］／［ＧＰＴＭＯＳの有機成分とＰＡＡの部分中和物］の重量比が３１．５／６８．５となるように、混合液（Ｔ３９）を調製した。具体的には、まず、ＴＭＯＳ４６重量部およびＧＰＴＭＯＳ８重量部を、メタノール５０重量部に溶解した。これにＴＭＯＳとＧＰＴＭＯＳの合計に対する水の割合が１．９５モル当量でｐＨが２以下となるよう、蒸留水３．２重量部と０．１Ｎの塩酸７．８重量部とを加え、１０℃で５時間、加水分解および縮合反応を行い、混合液（Ｔ３９）を得た。【０２５１】
続いて、ＰＡＡの部分中和物水溶液を、実施例１と同様に調製した。次に、混合液（Ｔ３６）を蒸留水６１重量部で希釈した後、攪拌しながらＰＡＡの部分中和物水溶液（濃度１３重量％）３０８重量部を速やかに添加し、固形分濃度１３重量％の混合液（Ｕ３９）を得た。【０２５２】
一方、酢酸エチル６７重量部に溶解させた２液型のアンカーコート剤（三井武田ケミカル株式会社製：タケラックＡ−６２６（商品名）１重量部およびタケネートＡ−５０（商品名）２重量部）を、延伸ポリエチレンテレフタレートフィルム（上述した「ＰＥＴ」）上にコートし、乾燥させることによってアンカーコート層を有する基材（ＡＣ（０．１μｍ）／ＰＥＴ（１２μｍ））を作製した。この基材のアンカーコート層上に、乾燥後の厚さが１．０μｍとなるようにバーコータによって混合液（Ｕ３９）をコートし１２０℃で５分間乾燥した。同様の手順で、基材の両面にコートを行い、積層体を得た。この積層体を、４０℃で３日間エージングを行なった。続いて、積層体に対して、乾燥機を用い１８０℃で５分間熱処理を施した。次に、積層体を、２重量％の酢酸カルシウム水溶液（８５℃）に１２秒間浸漬した後、５０℃で５分乾燥を行った。このようにして、ガスバリア層（１．０μｍ）／ＡＣ（０．１μｍ）／ＰＥＴ（１２μｍ）／ＡＣ（０．１μｍ）／ガスバリア層（１．０μｍ）という構造を有する積層体（Ａ３９）を得た。そのガスバリア層は、無色透明で外観が非常に良好であった。積層体（Ａ３９）について、上述した方法にて、レトルト処理前酸素透過度、接触角、引っ張り強伸度、ヤング率、乾燥熱収縮率を測定した。【０２５３】
続いて、実施例１と同様にラミネートを行い、ラミネート体（３９）を得た。積層体およびラミネート体の評価については実施例７と同様に行った。【０２５４】
＜参考例２＞
参考例２では、参考例１で得られた混合液（Ｕ３９）と同様の組成および方法で得た混合液（Ｕ４０）を使用した。また、基材をＯＮにした以外は、実施例１と同様にコート、熱処理、イオン化、乾燥を行い、積層体（Ｂ４０）を得た。【０２５５】
続いて、実施例３４と同様にラミネートを行い、ラミネート体（４０）を得た。積層体およびラミネート体の評価については実施例７と同様に行った。【０２５６】
積層体と基材フィルムについて、引っ張り強伸度およびヤング率の差異を確認するために、参考例３および４では基材フィルムの性能を示した。本発明の積層体の引っ張り強伸度およびヤング率が基材フィルムのそれらに近いほど、積層体の加工時の条件を基材フィルムの加工時の条件から変える必要がないので、加工性に優れているといえる。【０２５７】
＜参考例３＞
本発明の実施例等で用いた延伸ポリエチレンテレフタレートフィルム（「ＰＥＴ」；東レ株式会社製、ルミラーＰ６０（商品名）、厚さ１２μｍ）の性能を示した。【０２５８】
＜参考例４＞
本発明の実施例等で用いた延伸ナイロンフィルム（「ＯＮ」；ユニチカ株式会社製、エンブレムＯＮ−ＢＣ（商品名）、厚さ１５μｍ）の性能を示した。【０２５９】
参考例１及び２に対して、比較例１及び２ではガスバリア層の厚さを変化させた。参考例１及び２の組成では、ガスバリア層が薄くなると、引っ張り強伸度およびヤング率は基材フィルムのそれらに近づくが、ガスバリア性が著しく低下した。また、化合物（Ａ）を使用していない場合には、過酷な条件でレトルト処理を行うと、パウチの外観が悪くなった。これらの結果から、化合物（Ａ）が耐熱水性およびガスバリア性へ良好な影響を与えていることが確かめられた。【０２６０】
＜比較例１＞
固形分濃度を５重量％にした以外は、参考例１と同様に混合液（Ｕ４１）を得た。まず、参考例１の混合液（Ｔ３９）と同様の組成および方法で調製した混合液（Ｔ４１）を蒸留水５４２重量部、メタノール２９３重量部で希釈した後、攪拌しながらＰＡＡの部分中和物の水溶液（濃度１３重量％）３０８重量部を速やかに添加し、固形分濃度５重量％の混合液（Ｕ４１）を得た。【０２６１】
混合液（Ｕ４１）を用い、実施例１と同様にコート、熱処理、イオン化、乾燥を行い積層体（Ａ４１）を得た。続いて実施例１と同様にラミネートを行い、ラミネート体（４１）を得た。積層体およびラミネート体の評価については実施例１と同様に行った。【０２６２】
＜比較例２＞
比較例２では、比較例１で得られた混合液（Ｕ４１）と同様の組成および方法で得た混合液（Ｕ４２）を使用した。また、実施例３４と同様にコート、熱処理、イオン化、乾燥を行い、積層体（Ｂ４２）を得た。【０２６３】
続いて、実施例３４と同様にラミネートを行い、ラミネート体（４２）を得た。積層体およびラミネート体の評価については実施例１と同様に行った。【０２６４】
比較例３および比較例４では、化合物（Ｌ）として化合物（Ａ）のみを用いた。これらの結果から、化合物（Ａ）の金属原子がＡｌおよびＴｉのどちらであってもガスバリア性が低く、耐熱水性にも劣ることが確認された。すなわち、化合物（Ｌ）として化合物（Ａ）と化合物（Ｂ）とを所定の比率で用いることによって、優れたガスバリア性および耐熱水性が発現することが確認された。また、化合物（Ｌ）として化合物（Ａ）のみを使用した場合には、過酷な条件でレトルト処理を行うと、パウチの外観が悪くなった。【０２６５】
＜比較例３＞
ＰＡＡの部分中和物水溶液およびＡＩＰ水溶液は、実施例１と同様に調製した。ＴＭＯＳ、ＧＰＴＭＯＳは加えずに［ＡＩＰに由来する無機成分］／［ＰＡＡの部分中和物］の重量比が１．０／９９．０となるように、混合液（Ｕ４３）を調製した。具体的には、９．８８重量％ＡＩＰ水溶液（Ｓ４３）２．１重量部に、ＰＡＡの部分中和物水溶液（濃度５重量％）１００重量部を速やかに添加し、混合液（Ｕ４３）を得た。【０２６６】
混合液（Ｕ４３）を用い、実施例１と同様にコート、熱処理、イオン化、乾燥を行い、積層体（Ａ４３）を得た。続いて実施例１と同様にラミネートを行い、ラミネート体（４３）を得た。積層体およびラミネート体の評価については実施例７と同様に行った。【０２６７】
＜比較例４＞
ＰＡＡの部分中和物水溶液は、実施例１と同様に調製した。［チタンラクテートに由来する無機成分］／［ＰＡＡの部分中和物］の重量比が０．９／９９．１となるように混合液（Ｕ４４）を調製した。具体的には、チタンラクテートのイソプロピルアルコール溶液（濃度１０重量％）１．６重量部を、ＰＡＡの部分中和物の水溶液（濃度５重量％）１００重量部に添加し、混合液（Ｕ４４）を得た。【０２６８】
混合液（Ｕ４４）を用い、実施例１と同様にコート、熱処理、イオン化、乾燥を行い、積層体（Ａ４４）を得た。続いて実施例１と同様にラミネートを行い、ラミネート体（４４）を得た。積層体およびラミネート体の評価については実施例７と同様に行った。【０２６９】
比較例６に示されるように、［化合物（Ａ）に由来するＭ1原子のモル数］／［化合物（Ｂ）に由来するＳｉ原子のモル数］の比が、０．１／９９．９〜３０／７０の範囲よりも小さい場合には耐熱水性が低下した。また、比較例５に示されるように、上記比が上記範囲よりも大きい場合にはガスバリア性が低下した。これらの結果から、化合物（Ａ）に由来するＭ1原子のモル数］／［化合物（Ｂ）に由来するＳｉ原子のモル数］の比が上記範囲にあることによって優れた耐熱水性およびガスバリア性が発現することが確かめられた。【０２７０】
＜比較例５＞
Ａｌ／Ｓｉのモル比が４０．４／５９．６、［ＴＭＯＳおよびＡＩＰに由来する無機成分］／［ＰＡＡの部分中和物］の重量比が４０．３／５９．７となるようにした以外は実施例３と同様の仕込み比で、混合液（Ｕ４５）を調製した。具体的には、まず、ＴＭＯＳ５０重量部をメタノール５０重量部に溶解し、これに９．８８重量％ＡＩＰ水溶液（Ｓ４５）４６１重量部を加えた。さらに、ＴＭＯＳに対する水の割合が１．９５モル当量となるよう蒸留水を３．３重量部と０．１Ｎの塩酸８．２重量部とを加え、１０℃で５時間、加水分解および縮合反応を行い、混合液（Ｔ４５）を得た。続いて、混合液（Ｔ４５）を、蒸留水５６７重量部およびメタノール２８３重量部で希釈した後、攪拌しながらＰＡＡの部分中和物水溶液（濃度１３重量％）３５４重量部を速やかに添加し、固形分濃度５重量％の混合液（Ｕ４５）を得た。【０２７１】
混合液（Ｕ４５）を用い、実施例１と同様にコート、熱処理、イオン化、乾燥を行い積層体（Ａ４５）を得た。続いて実施例１と同様にラミネートを行い、ラミネート体（４５）を得た。積層体およびラミネート体の評価については実施例１と同様に行った。【０２７２】
＜比較例６＞
Ａｌ／Ｓｉのモル比が０．０６／９９．９４、［ＴＭＯＳおよびＡＩＰに由来する無機成分］／［ＰＡＡの部分中和物］の重量比が７０．０／３０．０となるようにした以外は実施例３と同様の仕込み比で、混合液（Ｕ４６）を調製した。具体的には、まず、ＴＭＯＳ５０重量部をメタノール５０重量部に溶解し、これに９．８８重量％ＡＩＰ水溶液（Ｓ４６）０．４重量部を加えた。さらに、ＴＭＯＳに対する水の割合が１．９５モル当量となるよう蒸留水を３．３重量部と０．１Ｎの塩酸８．２重量部とを加え、１０℃で５時間、加水分解および縮合反応を行い、混合液（Ｔ４６）を得た。続いて、混合液（Ｔ４６）を蒸留水２４３重量部、メタノール１４４重量部で希釈した後、攪拌しながらＰＡＡの部分中和物水溶液（濃度１３重量％）６５重量部を速やかに添加し、固形分濃度５重量％の混合液（Ｕ４６）を得た。【０２７３】
混合液（Ｕ４６）を用い、実施例１と同様にコート、熱処理、イオン化、乾燥を行い積層体（Ａ４６）を得た。続いて実施例１と同様にラミネートを行い、ラミネート体（４６）を得た。積層体およびラミネート体の評価については実施例１と同様に行った。【０２７４】
＜比較例７＞
比較例６と同様の仕込み比で、反応時間のみを変えて、混合液（Ｕ４７）を調製した。【０２７５】
具体的には、まず、ＴＭＯＳ５０重量部をメタノール５０重量部に溶解し、これに９．８８重量％ＡＩＰ水溶液０．４重量部（Ｓ４７）を加えた。さらに、ＴＭＯＳに対する水の割合が１．９５モル当量となるよう蒸留水を３．３重量部と０．１Ｎの塩酸８．２重量部とを加え、１０℃で１時間、加水分解および縮合反応を行い、混合液（Ｔ４７）を得た。続いて、混合液（Ｔ４７）を蒸留水２４３重量部、メタノール１４４重量部で希釈した後、攪拌しながらＰＡＡの部分中和物の水溶液（濃度１３重量％）６５重量部を速やかに添加し、固形分濃度が５重量％の混合液（Ｕ４７）を得た。【０２７６】
混合液（Ｕ４７）を用い、実施例１と同様にコート、熱処理、イオン化、乾燥を行い積層体（Ａ４７）を得た。続いて実施例１と同様にラミネートを行い、ラミネート体（４７）を得た。積層体およびラミネート体の評価については実施例１と同様に行った。【０２７７】
比較例８から明らかなように、重合体（Ｘ）の官能基（カルボキシル基）が２価以上の金属イオンにより中和されていない場合には、積層体が良好な耐熱水性およびガスバリア性を示さなかった。すなわち、上記の中和を行うことによって良好な耐熱水性およびガスバリア性が発現することが確認された。【０２７８】
＜比較例８＞
比較例８では、実施例２１で得られた混合液（Ｕ２１）と同様の組成および方法で得た混合液（Ｕ４８）を使用した。【０２７９】
また、実施例１と同様にコートおよび熱処理を行って積層体（Ａ４８）を作製した。この積層体（Ａ４８）に対して、イオン化および乾燥は行わなかった。続いて、実施例１と同様にラミネートを行い、ラミネート体（４８）を得た。積層体およびラミネート体の評価については実施例１と同様に行った。【０２８０】
実施例、参考例および比較例における積層体の作製条件を表１に示す。【０２８１】
【表１】
2009125800.tif 000002
【０２８２】
積層体の評価結果を表２に示す。【０２８３】
【表２】
2009125800.tif 000003
【０２８４】
ラミネート体の評価結果を表３に示す。【０２８５】
【表３】
2009125800.tif 000004
【０２８６】
表２および表３に示される様に、［化合物（Ａ）に由来するＭ1のモル数］／［化合物（Ｂ）に由来するＳｉ原子のモル数］の比が０．１／９９．９〜３０．１／６９．９（たとえば、２９．９／７０．１や３０．０／７０．０）の範囲にある実施例は、レトルト処理前後で高い酸素バリア性を示した。これに対し、上記比が上記範囲にない比較例ではレトルト処理後の酸素バリア性が低かった。また、参考例１に示すように、化合物（Ａ）を添加しなくてもガスバリア層を厚くすると酸素バリア性を高めることができるが、その場合には、レトルト処理後の外観が悪化した。
【産業上の利用可能性】
【０２８７】
本発明のガスバリア性積層体は、食品、医薬、医療器材、機械部品、衣料等の包装材料として有効に使用できる。それらの中でも、高湿条件下でのガスバリア性が要求されるような食品包装用途に特に有効に使用される。本発明のガスバリア性積層体の好ましい用途には、レトルトパウチが含まれる。
【国際調査報告】
2009125800.tif 000005
2009125800.tif 000006
2009125800.tif 000007